(57)【要約】  この微細繊維状セルロース凝集物は、平均繊維幅が２ｎｍ〜５０ｎｍの微細繊維状セルロースと、水及び有機溶剤の少なくとも一方からなる液状化合物とを含有し、微細繊維状セルロースの含有量が微細繊維状セルロース凝集物全体の質量に対して６質量％〜８０質量％、液状化合物の含有量が微細繊維状セルロース凝集物全体の質量に対して１５質量％以上である。【特許請求の範囲】
【請求項１】
平均繊維幅が２ｎｍ〜５０ｎｍの微細繊維状セルロースと、水及び有機溶剤の少なくとも一方からなる液状化合物とを含有し、前記微細繊維状セルロースの含有量が微細繊維状セルロース凝集物全体の質量に対して６質量％〜８０質量％、前記液状化合物の含有量が微細繊維状セルロース凝集物全体の質量に対して１５質量％以上である、微細繊維状セルロース凝集物。
【請求項２】
さらに多価金属の塩を含む凝集剤を含有する、請求項１に記載の微細繊維状セルロース凝集物。
【請求項３】
さらに酸、カチオン性界面活性剤、及びカチオン性高分子凝集剤からなる群から選択される少なくとも一種を含有する、請求項１または２に記載の微細繊維状セルロース凝集物。
【請求項４】
さらにアルカリ、アニオン性界面活性剤、及びアニオン性高分子凝集剤からなる群から選択される少なくとも一種を含有する、請求項１または２に記載の微細繊維状セルロース凝集物。
【請求項５】
さらにセルロースの可塑剤を含有する、請求項２〜４のいずれか一項に記載の微細繊維状セルロース凝集物。
【請求項６】
前記微細繊維状セルロース凝集物に含まれる固形分の４０質量％以上が前記微細繊維状セルロースである、請求項１〜５のいずれか一項に記載の微細繊維状セルロース凝集物。
【請求項７】
前記微細繊維状セルロースの最大繊維幅が５０ｎｍ以下である、請求項１〜６のいずれか一項に記載の微細繊維状セルロース凝集物。
【請求項８】
平均繊維幅が２ｎｍ〜２００ｎｍの微細繊維状セルロース及び第１の分散媒を含有する第１の微細繊維状セルロース分散液を濃縮する濃縮工程を有する、微細繊維状セルロース凝集物の製造方法。
【請求項９】
前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有する、請求項８に記載の微細繊維状セルロース凝集物の製造方法。
【請求項１０】
前記凝集工程では、前記第１の微細繊維状セルロース分散液に、多価金属の塩を含有する凝集剤を添加して前記微細繊維状セルロースを凝集させる、請求項９に記載の微細繊維状セルロース凝集物の製造方法。
【請求項１１】
前記微細繊維状セルロースの表面電荷が負の場合、前記凝集工程では、前記第１の微細繊維状セルロース分散液に、酸、カチオン性界面活性剤、及びカチオン性高分子凝集剤からなる群から選択される少なくとも一種を添加して前記微細繊維状セルロースを凝集させる、請求項９または１０に記載の微細繊維状セルロース凝集物の製造方法。
【請求項１２】
前記微細繊維状セルロースの表面電荷が正の場合、前記凝集工程では、前記第１の微細繊維状セルロース分散液に、アルカリ、アニオン性界面活性剤、及びアニオン性高分子凝集剤からなる群から選択される少なくとも一種を添加して前記微細繊維状セルロースを凝集させる、請求項９または１０に記載の微細繊維状セルロース凝集物の製造方法。
【請求項１３】
前記凝集工程は、前記微細繊維状セルロース凝集物がセルロースの可塑剤を添加することを含む、請求項９〜１２のいずれか一項に記載の微細繊維状セルロース凝集物。
【請求項１４】
前記第１の微細繊維状セルロース分散液の微細繊維状セルロース含有量が微細繊維状セルロース凝集物全体の質量に対して６質量％未満である、請求項８〜１３のいずれか一項に記載の微細繊維状セルロース凝集物の製造方法。
【請求項１５】
前記濃縮工程では、前記微細繊維状セルロースの含有量が微細繊維状セルロース凝集物全体の質量に対して６質量％〜８０質量％になるように濃縮する、請求項１４に記載の微細繊維状セルロース凝集物の製造方法。
【請求項１６】
請求項８〜１５のいずれか一項に記載の微細繊維状セルロース凝集物の製造方法により得た前記微細繊維状セルロース凝集物に第２の分散媒を添加して第２の微細繊維状セルロース含有液を調製し、前記第２の微細繊維状セルロース含有液に分散処理を施す再分散工程を有する、微細繊維状セルロース分散液の再製造方法。
【請求項１７】
前記再分散工程では、前記微細繊維状セルロースの表面電荷が負の場合には、前記第２の微細繊維状セルロース含有液をｐＨ７以上ｐＨ１２以下に調整し、前記微細繊維状セルロースの表面電荷が正の場合には、前記第２の微細繊維状セルロース含有液をｐＨ４〜ｐH７の範囲内に調整する、請求項１６に記載の微細繊維状セルロース分散液の再製造方法。
【発明の詳細な説明】
【技術分野】
【０００１】
本発明は、微細繊維状セルロース凝集物、微細繊維状セルロース凝集物の製造方法及び微細繊維状セルロース分散液の再製造方法に関する。
本願は、２０１２年８月１０日に、日本に出願された特願２０１２−１７８３４５号及び２０１２年８月１０日に、日本に出願された特願２０１２−１７８３４７号に基づき優先権を主張し、その内容をここに援用する。
【背景技術】
【０００２】
近年、石油資源の代替および環境意識の高まりから、再生産可能な天然繊維を利用した材料が着目されている。天然繊維の中でも、繊維径が１０μｍ〜５０μｍのセルロース繊維、とりわけ木材由来のセルロース繊維（パルプ）は主に紙製品としてこれまでにも幅広く使用されてきた。
また、セルロース繊維としては、繊維径がナノメートルオーダーの微細繊維状セルロースも知られており、近年、様々な用途に対して使用が検討されている。
微細繊維状セルロースは、例えば、叩解したパルプを解繊する方法（特許文献１）、セルロース原料をＮ−オキシルおよび次亜塩素酸ナトリウム等の共酸化剤で処理した後に解繊する方法（特許文献２）により製造される。
【先行技術文献】
【特許文献】
【０００３】
【特許文献１】特開２０１２−０３６５２９号公報
【特許文献２】特開２０１１−１８４８２５号公報
【発明の概要】
【発明が解決しようとする課題】
【０００４】
特許文献１，２に記載の製造方法では、微細繊維状セルロースは分散液（スラリー）の状態で得られる。そのため、微細繊維状セルロースの分散液を製造する工場と、微細繊維状セルロースを用いた製品を製造する工場とが離れている場合、微細繊維状セルロースのスラリーを容器に充填して輸送することになる。
しかし、微細繊維状セルロースの分散液は、分散安定性を確保するために低濃度にされているため、輸送される物の殆どは水等の液体である。そのため、微細繊維状セルロース当たりの輸送コスト及び保管コストが高くなる傾向にあった。
本発明の一態様は、微細繊維状セルロース当たりの輸送コスト及び保管コストを削減できる微細繊維状セルロース凝集物を提供することを目的とする。
また、本発明の他の態様は、微細繊維状セルロース当たりの輸送コスト及び保管コストを削減できる微細繊維状セルロース凝集物を製造する微細繊維状セルロース凝集物の製造方法を提供することを目的とする。本発明のさらに他の態様は微細繊維状セルロース当たりの輸送コスト及び保管コストを削減した微細繊維状セルロース分散液を得ることができる微細繊維状セルロース分散液の再製造方法を提供することを目的とする。
【課題を解決するための手段】
【０００５】
本発明のいくつかの態様を以下に示す。
［１］  平均繊維幅が２ｎｍ〜５０ｎｍの微細繊維状セルロースと、水及び有機溶剤の少なくとも一方からなる液状化合物とを含有し、微細繊維状セルロースの含有量が６質量％〜８０質量％、液状化合物の含有量が１５質量％以上である、微細繊維状セルロース含有物。
［２］  多価金属の塩を含む凝集剤を含有する、［１］に記載の微細繊維状セルロース含有物。
［３］  酸を含有する、［１］または［２］に記載の微細繊維状セルロース含有物。
［４］  アルカリを含有する、［１］または［２］に記載の微細繊維状セルロース含有物。
［５］  固形分の４０質量％以上が微細繊維状セルロースである、［１］〜［４］のいずれか１つに記載の微細繊維状セルロース含有物。
［６］  微細繊維状セルロースの最大繊維幅が５０ｎｍ以下である、［１］〜［５］のいずれか１つに記載の微細繊維状セルロース含有物。
［７］  平均繊維幅が２ｎｍ〜２００ｎｍの微細繊維状セルロース及び分散媒を含有する微細繊維状セルロース分散液を濃縮する濃縮工程を有する、微細繊維状セルロース含有物の製造方法。
［８］  濃縮工程は、微細繊維状セルロース分散液に含まれる微細繊維状セルロースを凝集させる凝集工程と、凝集工程後の微細繊維状セルロース分散液を濾過して分散媒を除去する濾過工程とを有する、［７］に記載の微細繊維状セルロース含有物の製造方法。
［９］  凝集工程では、前記微細繊維状セルロース分散液に、多価金属の塩を含有する凝集剤を添加して微細繊維状セルロースを凝集させる、［８］に記載の微細繊維状セルロース含有物の製造方法。
［１０］  微細繊維状セルロースの表面電荷が負の場合、凝集工程では、前記微細繊維状セルロース分散液に、酸を添加して微細繊維状セルロースを凝集させる、［８］または［９］に記載の微細繊維状セルロース含有物の製造方法。
［１１］  微細繊維状セルロースの表面電荷が正の場合、凝集工程では、前記微細繊維状セルロース分散液に、アルカリを添加して微細繊維状セルロースを凝集させる、［８］または［９］に記載の微細繊維状セルロース含有物の製造方法。
［１２］  微細繊維状セルロース分散液の微細繊維状セルロース含有量が６質量％未満である、［７］〜［１１］のいずれか１つに記載の微細繊維状セルロース含有物の製造方法。
［１３］  濃縮工程では、微細繊維状セルロースの含有量が６質量％〜８０質量％になるように濃縮する、［１２］に記載の微細繊維状セルロース含有物の製造方法。
［１４］  ［７］〜［１３］のいずれか１つに記載の微細繊維状セルロース含有物の製造方法により得た微細繊維状セルロース含有物に分散媒を添加して微細繊維状セルロース含有液を調製し、該微細繊維状セルロース含有液に分散処理を施す再分散工程を有する、微細繊維状セルロース分散液の再製造方法。
［１５］  再分散工程では、微細繊維状セルロースの表面電荷が負の場合には、微細繊維状セルロース含有液をｐＨ７以上ｐＨ１２以下に調整し、微細繊維状セルロースの表面電荷が正の場合には、微細繊維状セルロース含有液をｐＨ４〜７の範囲内に調整する、［１４］に記載の微細繊維状セルロース分散液の再製造方法。
［１６］  本発明の一態様は、平均繊維幅が２ｎｍ〜５０ｎｍの微細繊維状セルロースと、水又は有機溶剤の少なくとも一方からなる液状化合物とを含有し、前記微細繊維状セルロースの含有量が微細繊維状セルロース凝集物全体の質量に対して６質量％〜８０質量％、前記液状化合物の含有量が微細繊維状セルロース凝集物全体の質量に対して１５質量％以上である、微細繊維状セルロース凝集物である。
［１７］  本発明の一態様は、さらに多価金属の塩を含む凝集剤を含有する、［１６］に記載の微細繊維状セルロース凝集物であってもよい。
［１８］  本発明の一態様は、さらに酸、カチオン性界面活性剤、及びカチオン性高分子凝集剤からなる群から選択される少なくとも一種を含有する、［１６］または［１７］に記載の微細繊維状セルロース凝集物であってもよい。
［１９］  本発明の一態様は、さらにアルカリ、アニオン性界面活性剤、及びアニオン性高分子凝集剤からなる群から選択される少なくとも一種を含有する、［１６］または［１７］に記載の微細繊維状セルロース凝集物であってもよい。
［２０］  本発明の一態様は、さらにセルロースの可塑剤を含有する、［１７］〜［１９］のいずれか１つに記載の微細繊維状セルロース凝集物であってもよい。
［２１］  本発明の一態様は、前記微細繊維状セルロース凝集物に含まれる固形分の４０質量％以上が前記微細繊維状セルロースである、［１７］〜［２０］のいずれかに記載の微細繊維状セルロース凝集物であってもよい。
［２２］  本発明の一態様は、前記微細繊維状セルロースの最大繊維幅が５０ｎｍ以下である、［１６］〜［２１］のいずれか１つに記載の微細繊維状セルロース凝集物であってもよい。
［２３］  本発明の他の態様は、平均繊維幅が２ｎｍ〜２００ｎｍの微細繊維状セルロース及び第１の分散媒を含有する第１の微細繊維状セルロース分散液を濃縮する濃縮工程を有する、微細繊維状セルロース凝集物の製造方法である。
［２４］  本発明の他の態様は、前記濃縮工程が、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有する、［２３］に記載の微細繊維状セルロース凝集物の製造方法であってもよい。
［２５］  本発明の他の態様は、前記凝集工程では、前記第１の微細繊維状セルロース分散液に、多価金属の塩を含有する凝集剤を添加して前記微細繊維状セルロースを凝集させる、［２４］に記載の微細繊維状セルロース凝集物の製造方法であってもよい。
［２６］  本発明の他の態様は、前記微細繊維状セルロースの表面電荷が負の場合、前記凝集工程では、前記第１の微細繊維状セルロース分散液に、酸、カチオン性界面活性剤、及びカチオン性高分子凝集剤からなる群から選択される少なくとも一種を添加して前記微細繊維状セルロースを凝集させる、［２４］または［２５］に記載の微細繊維状セルロース凝集物の製造方法であってもよい。
［２７］  本発明の他の態様は、前記微細繊維状セルロースの表面電荷が正の場合、前記凝集工程では、前記第１の微細繊維状セルロース分散液に、アルカリ、アニオン性界面活性剤、及びアニオン性高分子凝集剤からなる群から選択される少なくとも一種を添加して前記微細繊維状セルロースを凝集させる、［２４］または［２５］に記載の微細繊維状セルロース凝集物の製造方法であってもよい。
［２８］本発明の他の態様は、前記凝集工程は、前記微細繊維状セルロース凝集物がセルロースの可塑剤を添加することを含む、［２４］〜［２７］いずれか１つに記載の微細繊維状セルロース凝集物の製造方法であってもよい。
［２９］  本発明の他の態様は、前記第１の微細繊維状セルロース分散液の微細繊維状セルロース含有量が前記微細繊維状セルロース凝集物全体の質量に対して６質量％未満である、［２３］〜［２８］のいずれか１つに記載の微細繊維状セルロース凝集物の製造方法であってもよい。
［３０］  本発明の他の態様は、前記濃縮工程では、前記微細繊維状セルロースの含有量が前記微細繊維状セルロース凝集物全体の質量に対して６質量％〜８０質量％になるように濃縮する、［２９］に記載の微細繊維状セルロース凝集物の製造方法であってもよい。
［３１］  ［２３］〜［３０］のいずれか１つに記載の微細繊維状セルロース凝集物の製造方法により得た前記微細繊維状セルロース凝集物に第２の分散媒を添加して第２の微細繊維状セルロース含有液を調製し、前記第２の微細繊維状セルロース含有液に分散処理を施す再分散工程を有する、微細繊維状セルロース分散液の再製造方法。
［３２］  再分散工程では、微細繊維状セルロースの表面電荷が負の場合には、前記第２の微細繊維状セルロース含有液をｐＨ７以上ｐＨ１２以下に調整し、微細繊維状セルロースの表面電荷が正の場合には、前記第２の微細繊維状セルロース含有液をｐＨ４〜ｐＨ７の範囲内に調整する、［３１］に記載の微細繊維状セルロース分散液の再製造方法である。
【発明の効果】
【０００６】
本発明の一態様における微細繊維状セルロース凝集物によれば、微細繊維状セルロース当たりの輸送コスト及び保管コストを削減できる。
本発明の一態様における微細繊維状セルロース凝集物が凝集剤または酸を含む場合には、分散媒に再分散させた際の微細繊維状セルロースの再分散性が高くなる。【０００７】
本発明の他の態様における微細繊維状セルロース凝集物の製造方法によれば、微細繊維状セルロース当たりの輸送コスト及び保管コストを削減できる微細繊維状セルロース凝集物を製造できる。
本発明のさらに他の態様における微細繊維状セルロース分散液の再製造方法によれば、微細繊維状セルロース当たりの輸送コスト及び保管コストを削減した微細繊維状セルロース分散液を得ることができる。
【発明を実施するための形態】
【０００８】
「微細繊維状セルロース凝集物」
本実施形態の微細繊維状セルロース凝集物は、微細繊維状セルロースと液状化合物とを含有するものである。本実施形態の微細繊維状セルロース凝集物は、微細繊維状セルロースが高濃度のものである。
本実施形態の製造方法によって得られる微細繊維状セルロース凝集物は、微細繊維状セルロースと液状化合物とを含有し、微細繊維状セルロースが高濃度のものである。
微細繊維状セルロース凝集物における微細繊維状セルロースの含有量は、微細繊維状セルロース凝集物全体の質量に対して６質量％〜８０質量％であることが好ましく、１０質量％〜５０質量％であることがより好ましく、１２質量％〜３０質量％であることがさらに好ましい。微細繊維状セルロースの含有量が前記下限値未満では、微細繊維状セルロース当たりの輸送コスト及び保管コストを削減できない。一方、微細繊維状セルロースの含有量が前記上限値を超えると、微細繊維状セルロースの再分散性が低下することがある。
【０００９】
微細繊維状セルロース凝集物に含まれる固形分の４０％以上が微細繊維状セルロースであることが好ましい。ここで、微細繊維状セルロース凝集物に含まれる固形成分とは、セルロース、及び凝集剤（少なくとも酸、アルカリ、カチオン性界面活性剤、アニオン性界面活性剤、カチオン性高分子凝集剤、アニオン性高分子凝集剤から選ばれる１つ以上の凝集剤）である。微細繊維状セルロース凝集物に含まれる固形成分には、前記微細繊維状セルロース、及び凝集剤以外に可塑剤、エマルジュン樹脂が含まれることがある。
さらに、微細繊維状セルロース凝集物は、微細繊維状セルロースと液状化合物と凝集剤を含み、前記微細繊維状セルロースと液状化合物と凝集剤以外に可塑剤、エマルジョン樹脂を含む場合がある。
【００１０】
＜微細繊維状セルロース＞
微細繊維状セルロースは、通常製紙用途で用いるパルプ繊維よりもはるかに細く且つ短いＩ型結晶構造のセルロース繊維あるいは棒状粒子である。
微細繊維状セルロースがＩ型結晶構造を有していることは、グラファイトで単色化したＣｕＫα（λ＝１．５４１８Å）を用いた広角Ｘ線回折写真より得られる回折プロファイルにおいて、２θ＝１４°〜１７°付近と２θ＝２２°〜２３°付近の２箇所の位置に典型的なピークを有することで同定することができる。
微細繊維状セルロースの、Ｘ線回折法によって求められる結晶化度は、好ましくは６０％以上、より好ましくは６５％以上、さらに好ましくは７０％以上である。結晶化度が前記下限値以上であれば、耐熱性と低線熱膨張率発現の点でさらに優れた性能が期待できる。結晶化度については、Ｘ線回折プロファイルを測定し、そのパターンから常法により求めることができる（Ｓｅｇａｌら、Ｔｅｘｔｉｌｅ  Ｒｅｓｅａｒｃｈ  Ｊｏｕｒｎａｌ、２９巻、７８６ページ、１９５９年）。
【００１１】
（繊維幅）
微細繊維状セルロースは、電子顕微鏡で観察して求めた平均繊維幅が２ｎｍ〜２００ｎｍのセルロースである。微細繊維状セルロースの平均繊維幅は、２ｎｍ〜１５０ｎｍであってよい。微細繊維状セルロースの平均繊維幅は、２ｎｍ〜５０ｎｍが好ましく、２ｎｍ〜３０ｎｍがより好ましく、２ｎｍ〜１５ｎｍが特に好ましく、２ｎｍ〜１０ｎｍが最も好ましい。微細繊維状セルロースの平均繊維幅が前記上限値を超えると、微細繊維状セルロースとしての特性（高強度や高剛性、高寸法安定性、樹脂と複合化した際の高分散性、透明性）を得ることが困難になる。微細繊維状セルロースの平均繊維幅が前記下限値未満であると、セルロース分子として水に溶解してしまうため、微細繊維状セルロースとしての特性（高強度や高剛性、高寸法安定性）を得ることが困難になる。
【００１２】
微細繊維状セルロースの電子顕微鏡観察による平均繊維幅の測定は以下のようにして行う。微細繊維状セルロース含有スラリーを調製し、前記スラリーを親水化処理したカーボン膜被覆グリッド上にキャストして透過型電子顕微鏡（ＴＥＭ）観察用試料とする。幅広の繊維を含む場合には、ガラス上にキャストした表面の操作型電子顕微鏡（ＳＥＭ）像を観察してもよい。構成する繊維の幅に応じて１０００倍、５０００倍、１００００倍、２００００倍、５００００倍あるいは１０００００倍のいずれかの倍率で電子顕微鏡画像による観察を行う。但し、試料、観察条件や倍率は下記の条件を満たすように調整する。
（１）観察画像内の任意箇所に一本の直線Ｘを引き、前記直線Ｘに対し、２０本以上の繊維が交差する。
（２）同じ画像内で前記直線Ｘと垂直に交差する直線Ｙを引き、前記直線Ｙに対し、２０本以上の繊維が交差する。
上記のような電子顕微鏡観察画像に対して、直線Ｘに交錯する繊維、直線Ｙに交錯する繊維の各々について少なくとも２０本（すなわち、合計が少なくとも４０本）の幅（繊維の短径）を読み取る。こうして上記のような電子顕微鏡画像を少なくとも３組以上観察し、少なくとも４０本×３組（すなわち、少なくとも１２０本）の繊維幅を読み取る。このように読み取った繊維幅を平均して平均繊維幅を求める。
【００１３】
微細繊維状セルロースの最大繊維幅は１０００ｎｍ以下が好ましく、２５０ｎｍ以下がより好ましく、５０ｎｍ以下がさらに好ましく、３０ｎｍ以下が最も好ましい。微細繊維状セルロースの最大繊維幅が前記上限値以下であれば、エマルション樹脂と混ぜ合わせて得た複合材料の強度が高く、また、複合材料の透明性を確保しやすいため、透明用途に好適である。
【００１４】
（重合度）
微細繊維状セルロースの重合度は５０〜１５００であることが好ましく、１００〜１０００であることがより好ましく、１５０〜５００であることがさらに好ましい。微細繊維状セルロースの重合度が前記下限値以上であれば、より有用な微細繊維状セルロースとなり、前記上限値以下であると、微細繊維状セルロース凝集物を分散媒に再分散させた際の再分散性が高くなる。
微細繊維状セルロースの重合度は、以下の方法により測定する。
微細繊維状セルロース（遠心分離後の上澄み液、濃度約０．５質量％）をポリ四フッ化エチレン製シャーレ上に展開し、６０℃にて乾燥して、ドライシートを得る。得られたドライシートを分散媒に分散させて、Ｔａｐｐｉ  Ｔ２３０に従い、パルプ粘度を測定する。また、前記分散媒のみで粘度を測定してブランクテストを行い、ブランク粘度を測定する。パルプ粘度をブランク粘度で割った数値から１を引いて比粘度（ηsp）とし、下記式を用いて、固有粘度（[η]）を算出する。
［η］＝ηsp／（ｃ（１＋０．２８×ηsp））
式中のｃは、粘度測定時のセルロース含有量を示す。
そして、下記式から本実施形態における重合度（ＤＰ）を算出する。
ＤＰ＝１．７５×[η]
この重合度は、粘度法によって測定された平均重合度であることから、「粘度平均重合度」と称されることもある。
【００１５】
（繊維長）
本実施形態において、微細繊維状セルロースの長径を長さと定義する。微細繊維状セルロースの平均繊維長は、０．１μｍ〜５μｍが好ましい。平均繊維長が前記下限値以上であれば、微細繊維状セルロースを樹脂に配合した際の強度向上効果が充分に得られる。平均繊維長が前記上限値以下であれば、微細繊維状セルロースを樹脂に配合した際の混合性がより良好となる。繊維長は、前記平均繊維幅を測定する際に使用した電子顕微鏡観察画像を解析することにより求めることができる。すなわち、上記のような電子顕微鏡観察画像に対して、直線Ｘに交錯する繊維、直線Ｙに交錯する繊維の各々について少なくとも２０本（すなわち、合計が少なくとも４０本）の繊維長を読み取る。こうして上記のような電子顕微鏡画像を少なくとも３組以上観察し、少なくとも４０本×３組（すなわち、少なくとも１２０本）の繊維長を読み取る。このように読み取った繊維長を平均して平均繊維長を求める。
微細繊維状セルロースを、透明基板等の強度が求められる用途に適用する場合には、繊維長は長め（具体的には５００ｎｍ〜４μｍ）であることが好ましく、エマルション樹脂に配合する場合には、繊維長は短め（具体的には２００ｎｍ〜２μｍ）であることが好ましい。
【００１６】
（アニオン基、カチオン基）
微細繊維状セルロースは、アニオン基を有して表面電荷が負となっていてもよい。微細繊維状セルロースは、カチオン基を有して表面電荷が正となっていてもよい。また、微細繊維状セルロースは、アニオン基及びカチオン基の両方を有していてもよく、この場合、微細繊維状セルロースの表面電荷は正、または負であっても良い。微細繊維状セルロースがアニオン基及びカチオン基の両方を有している場合、微細繊維状セルロースの表面電荷が正であるか負であるかは、アニオン基及びカチオン基それぞれの含有量や、アニオン及びカチオン基の価数に基づいて判断することができる。なお、微細繊維状セルロースがアニオン基及びカチオン基の両方を有している場合であっても、後述するアニオン基またはカチオン基の含有量測定方法により、それぞれの含有量を測定することができる。
微細繊維状セルロースがアニオン基またはカチオン基を有する場合、その含有量は、０．０６ｍｍｏｌ／ｇ〜２．０ｍｍｏｌ／ｇであることが好ましく、０．１ｍｍｏｌ／ｇ〜１．０ｍｍｏｌ／ｇであることがより好ましく、０．２ｍｍｏｌ／ｇ〜０．６ｍｍｏｌ／ｇであることがさらに好ましい。カチオン基またはアニオン基の含有量が前記範囲であれば、微細繊維状セルロースの水和性が高くなり過ぎず、スラリー化した際の粘度が低くなる。アニオン基またはカチオン基の含有量が前記上限値を超えると、水和性が高くなりすぎて微細繊維状セルロースが溶解するおそれがある。
【００１７】
前記アニオン基としては、カルボン酸基、リン酸基、スルホン酸基等が挙げられる。セルロースは、カルボキシ基を導入する処理を施さなくても、少量（具体的には０．１ｍｍｏｌ／ｇ以下）のカルボキシ基を有している。
アニオン基の含有量は、米国ＴＡＰＰＩの「Ｔｅｓｔ  Ｍｅｔｈｏｄ  Ｔ２３７  ｃｍ−０８（２００８）：Ｃａｒｂｏｘｙｌ  Ｃｏｎｔｅｎｔ  ｏｆ  ｐｕｌｐ」の方法を用いて求める。アニオン基の含有量をより広範囲まで測定可能にするために、前記試験方法に用いる試験液のうち、炭酸水素ナトリウム（ＮａＨＣＯ３）／塩化ナトリウム（ＮａＣｌ）＝０．８４ｇ／５．８５ｇを蒸留水で１０００ｍｌに溶解希釈した試験液について、前記試験液の濃度が実質的に４倍となるように、水酸化ナトリウム１．６０ｇに変更した以外は、ＴＡＰＰＩ  Ｔ２３７  ｃｍ−０８（２００８）に準じる。また、アニオン基を導入した場合には、アニオン基導入前後のセルロース繊維における測定値の差を実質的なアニオン基含有量とする。なお、測定試料とする絶乾セルロース繊維は、加熱乾燥の際の加熱によって起こる可能性があるセルロースの変質を避けるため、凍結乾燥により得たものを使用する。
このアニオン基含有量測定方法は、１価のアニオン基（カルボキシ基）についての測定方法であることから、定量対象のアニオン基が多価の場合には、前記１価のアニオン基含有量として得られた値を、酸価数で除した数値をアニオン基含有量とする。
【００１８】
前記カチオン基とは、その基内にアンモニウム、ホスホニウム、スルホニウムなどのオニウムを有する基であって、通常は、分子量が１０００以下程度の基である。具体的には一級アンモニウム、二級アンモニウム、三級アンモニウム、四級アンモニウムなどのアンモニウム、ホスホニウム、スルホニウム、これらアンモニウム、ホスホニウムまたはスルホニウムを有する基が挙げられる。
これらアンモニウム、ホスホニウムまたはスルホニウムを有する基はアンモニウム、ホスホニウムまたはスルホニウム部分以外にセルロースの水酸基と反応する基を有していることが好ましい。セルロースの水酸基と反応する基としては、その水酸基と反応して共有結合を形成する反応基であれば特に限定はなく、例えば、エポキシ基又はそれを形成しうるハロヒドリン基等、活性ハロゲン基、活性ビニル基、メチロール基等が挙げられる。これらのうち、反応性の点から、エポキシ基またはそれを形成しうるハロヒドリン基が好ましい。
アンモニウム、ホスホニウムまたはスルホニウムを有する基は、これらオニウムを有する化合物をセルロースと反応させることにより、セルロースに導入することができる。オニウムを有する化合物としては、例えば、グリシジルトリメチルアンモニウムクロリド、３−クロロ−２−ヒドロキシプロピルトリメチルアンモニウムクロリドなどの様なグリシジルトリアルキルアンモニウムハライドあるいはそのハロヒドリン型が挙げられる。
【００１９】
カチオン基の含有量は、下記の方法により測定する。
カチオン化剤処理を施したパルプスラリーを絶乾質量換算で０．５ｇ取り、イオン交換水で１質量％濃度（有姿５０ｇ）に希釈する。これに３０質量％水酸化ナトリウム溶液０．６７ｇを少量ずつ、充分に撹拌しながら加え２時間静置する。パルプを濾過し、濾紙上のパルプをイオン交換水で洗浄する。濾液のｐＨが８．５以下になることをもって洗浄の終点とする。
１００ｍｌスクリュー瓶に濾紙上のパルプを全量移し、サンプル中の水分量を測定するために、このときのパルプの質量を精秤し、記録する。精秤したパルプに０．０５Ｎ塩酸溶液１００ｇを加え、スクリュー瓶に蓋をして、激しく振り混ぜた後、1時間静置する。
充分に乾燥したグラスフィルターを用いて、スクリュー瓶中のスラリーを濾過し、濾液を受器に受ける。得られた濾液３ｇを１００ｍｌビーカーに移し、メチルレッド指示薬２、３滴を加え、０．０１Ｎ水酸化ナトリウム溶液で滴定を行う。水酸化ナトリウム溶液を滴下していき、溶液の色が当初のピンク色からオレンジ色、黄色へと変化したところを滴定の終点とする。
カチオン性基の導入量は、数１に示す計算式に従って算出する。なお、滴定のブランク値は、０．０５N塩酸溶液３ｇを滴定して求める。
【００２０】
【数１】
2014024876.tif 000002
【００２１】
V0：ブランク滴定量CNaOH：水酸化ナトリウム溶液濃度WHCl：サンプルに加えた塩酸量W0：ブランク塩酸取り量V：サンプル滴定量Wsample：サンプル濾液取り量Wwater：サンプル中の水分量WBD-pulp：サンプルの絶乾質量N：置換基の価数
【００２２】
＜液状化合物＞
微細繊維状セルロース凝集物に含まれる液状化合物は、微細繊維状セルロースを製造する際に使用する分散媒（第１の分散媒）である。また、微細繊維状セルロースを再製造する際に使用する分散媒（第２の分散媒）である。微細繊維状セルロース凝集物に含まれる液状化合物は、水又は有機溶剤の少なくとも一方からなる。
液状化合物としては、取り扱い性やコストの点から、水のみが好ましいが、有機溶剤を水と併用しても構わないし、有機溶剤を単独で使用しても構わない。有機溶剤としては、アルコール系溶剤（メタノール、エタノール、プロパノール、ブタノール等）、ケトン系溶剤（アセトン、メチルエチルケトン等）、エーテル系溶剤（ジエチルエーテル、エチレングリコールジメチルエーテル、テトラヒドロフラン等）、アセテート系溶剤（酢酸エチル等）等の極性溶剤が好ましい。
【００２３】
微細繊維状セルロース凝集物における液状化合物の含有量は微細繊維状セルロース凝集物全体の質量に対して１５質量％以上であり、５０質量％以上であることが好ましく、７０質量％以上であることがより好ましい。液状化合物の含有量が前記下限値未満では、微細繊維状セルロースの再分散性が低下することがある。
液状化合物の含有量は、微細繊維状セルロース凝集物全体の質量に対して９４質量％以下であることが好ましい。
【００２４】
＜多価金属の塩を含む凝集剤＞
微細繊維状セルロース凝集物には、後述する微細繊維状セルロース凝集物の製造方法で使用する、多価金属の塩を含む凝集剤が含まれてもよい。
具体的な凝集剤としては、硫酸アルミニウム（硫酸バンド）、ポリ塩化アルミニウム、塩化カルシウム、塩化マグネシウム、塩化カリウム、硫酸カルシウム、硫酸マグネシウム、硫酸カリウム、リン酸リチウム、リン酸カリウム、リン酸三ナトリウム、リン酸水素二ナトリウム等が挙げられる。これらの凝集剤のうちの１種が微細繊維状セルロース凝集物に含まれてもよいし、２種以上が含まれてもよい。
多価金属の塩を含有する凝集剤の中でも、凝集性とコストの点から、微細繊維状セルロースの表面電荷が負の場合には、硫酸アルミニウムが好ましく、微細繊維状セルロースの表面電荷が正の場合には、リン酸水素二ナトリウムが好ましい。
微細繊維状セルロース凝集物に多価金属の塩を含む凝集剤が含まれる場合、その含有量は、微細繊維状セルロース１００質量部に対して０．５質量部〜３００質量部であることが好ましく、１．０質量部〜５０質量部であることがより好ましく、２質量部〜３０質量部であることがさらに好ましい。凝集剤含有量が前記下限値以上のものは、短時間に得られる。しかし、前記上限値を超えて添加されても凝集性はほとんど向上しないので、無益である。
【００２５】
＜酸＞
微細繊維状セルロースの表面電荷が負である場合（微細繊維状セルロースがアニオン性である場合）には、微細繊維状セルロース凝集物には、後述する微細繊維状セルロース凝集物の製造方法で使用する酸が含まれてもよい。酸は、無機酸および有機酸のいずれであってもよい。
無機酸としては、硫酸、塩酸、硝酸、リン酸等が挙げられる。
有機酸としては、ギ酸、酢酸、クエン酸、リンゴ酸、乳酸、アジピン酸、セバシン酸、ステアリン酸、マレイン酸、コハク酸、酒石酸、フマル酸、グルコン酸等が挙げられる。これらの酸のうちの１種が微細繊維状セルロース凝集物に含まれてもよいし、２種以上が含まれてもよい。
酸の中でも、凝集性とコストの点から、硫酸が好ましい。
微細繊維状セルロース凝集物に酸が含まれる場合、そのｐＨは４．０以下であることが好ましく、３．５以下であることがより好ましく、３．２以下であることがさらに好ましい。ここで、ｐＨは２３℃での値である。
微細繊維状セルロース凝集物のｐＨが前記上限値以下のものは、短時間に得られる。また、微細繊維状セルロース凝集物のｐＨが前記上限値以下であれば、微細繊維状セルロース凝集物を分散媒に再分散させた際の微細繊維状セルロースの再分散性を向上させることができる。
微細繊維状セルロース凝集物のｐＨは１．０以上であることが好ましく、１．５以上であることがより好ましく、２．０以上であることがさらに好ましい。い。実用面からは、微細繊維状セルロース凝集物のｐＨを前記下限値未満にすることは困難である。
【００２６】
＜カチオン性界面活性剤＞
微細繊維状セルロースの表面電荷が負である場合（微細繊維状セルロースがアニオン性である場合）には、微細繊維状セルロース凝集物には、カチオン性界面活性剤が含まれてもよい。
カチオン性界面活性剤の種類としては、アルキルトリメチルアンモニウム塩、ジアルキルジメチルアンモニウム塩、アルキルジメチルベンジルアンモニウム塩、アシルアミノエチルジエチルアンモニウム塩、アシルアミノエチルジエチルアミン塩、アルキルアミドプロピルジメチルベンジルアンモニウム塩、アルキルピリジニウム塩、アルキルピリジニウム硫酸塩、ステアラミドメチルピリジニウム塩、アルキルキノリニウム塩、アルキルイソキノリニウム塩、脂肪酸ポリエチレンポリアミド、アシルアミノエチルピリジニウム塩、アシルコラミノホルミルメチルピリジニウム塩などの第４級アンモニウム塩、ステアロオキシメチルピリジニウム塩、脂肪酸トリエタノールアミン、脂肪酸トリエタノールアミンギ酸塩、トリオキシエチレン脂肪酸トリエタノールアミン、セチルオキシメチルピリジニウム塩、ｐ−イソオクチルフェノキシエトキシエチルジメチルベンジルアンモニウム塩などのエステル結合アミンやエーテル結合第４級アンモニウム塩、アルキルイミダゾリン、１−ヒドロキシエチル−２−アルキルイミダゾリン、１−アセチルアミノエチル−２−アルキルイミダゾリン、２−アルキル−４−メチル−４−ヒドロキシメチルオキサゾリンなどの複素還アミン、ポリオキシエチレンアルキルアミン、Ｎ−アルキルプロピレンジアミン、Ｎ−アルキルポリエチレンポリアミン、Ｎ−アルキルポリエチレンポリアミンジメチル硫酸塩、アルキルビグアニド、長鎖アミンオキシドなどのアミン誘導体などが挙げられる。これらのカチオン性界面活性剤のうちの１種が微細繊維状セルロース凝集物に含まれてもよいし、２種以上が含まれてもよい。
微細繊維状セルロース凝集物にカチオン性界面活性剤が含まれる場合、その含有量は、微細繊維状セルロース１００質量部に対して０．５質量部〜３００質量部であることが好ましく、１．０質量部〜５０質量部であることがより好ましく、２質量部〜３０質量部であることがさらに好ましい。界面活性剤含有量が前記下限値以上のものは、短時間に得られる。しかし、前記上限値を超えて添加されても凝集性はほとんど向上しないので、無益である。
【００２７】
＜カチオン性高分子凝集剤＞
微細繊維状セルロースの表面電荷が負である場合（微細繊維状セルロースがアニオン性である場合）には、微細繊維状セルロース凝集物には、カチオン性高分子凝集剤が含まれてもよい。
カチオン性高分子凝集剤の種類としては、アクリルアミドとジアルキルアミノアルキル（メタ）アクリレート、ジアルキルアミノアルキル（メタ）アクリルアミド又はこれらの塩もしくは四級化物等のカチオン性単量体との共重合物あるいはこれらカチオン性単量体の単独重合物又は共重合物などが挙げられる。これらのカチオン性高分子凝集剤のうちの１種が微細繊維状セルロース凝集物に含まれてもよいし、２種以上が含まれてもよい。
微細繊維状セルロース凝集物にカチオン性高分子凝集剤が含まれる場合、その含有量は、微細繊維状セルロース１００質量部に対して０．５質量部〜３００質量部であることが好ましく、１．０質量部〜５０質量部であることがより好ましく、２質量部〜３０質量部であることがさらに好ましい。高分子凝集剤含有量が前記下限値以上のものは、短時間に得られる。しかし、前記上限値を超えて添加されても凝集性はほとんど向上しないので、無益である。
【００２８】
微細繊維状セルロースの表面電荷が負である場合（微細繊維状セルロースがアニオン性である場合）、微細繊維状セルロース凝集物は、上述の酸、カチオン性界面活性剤、カチオン性高分子凝集剤を少なくとも１つ含有してもよい。また、この場合において、微細繊維状セルロース凝集物は、多価金属の塩を含有する凝集剤をさらに含んでいてもよい。
【００２９】
＜アルカリ＞
微細繊維状セルロースの表面電荷が正である場合（微細繊維状セルロースがカチオン性である場合）には、微細繊維状セルロース凝集物には、アルカリが含まれてもよい。アルカリは無機アルカリ化合物であってもよいし、有機アルカリ化合物であってもよい。
無機アルカリ化合物としては、水酸化リチウム、水酸化ナトリウム、水酸化カリウム、水酸化カルシウム、炭酸リチウム、炭酸水素リチウム、炭酸カリウム、炭酸水素カリウム、炭酸ナトリウム、炭酸水素ナトリウム、炭酸カルシウム、リン酸カルシウム、リン酸水素カルシウムなどが挙げられる。
有機アルカリ化合物としては、アンモニア、ヒドラジン、メチルアミン、エチルアミン、ジエチルアミン、トリエチルアミン、プロピルアミン、ジプロピルアミン、ブチルアミン、ジアミノエタン、ジアミノプロパン、ジアミノブタン、ジアミノペンタン、ジアミノヘキサン、シクロヘキシルアミン、アニリン、テトラメチルアンモニウムヒドロキシド、テトラエチルアンモニウムヒドロキシド、テトラプロピルアンモニウムヒドロキシド、テトラブチルアンモニウムヒドロキシド、ベンジルトリメチルアンモニウムヒドロキシド、ピリジン、Ｎ，Ｎ−ジメチル−４−アミノピリジン等が挙げられる。
上記アルカリ化合物は１種単独でもよいし、２種以上を組み合わせてもよい。アルカリの中でも凝集性とコストの観点から、水酸化ナトリウムが好ましい。
微細繊維状セルロース凝集物にアルカリが含まれる場合、そのｐＨは１０．０以上であることが好ましく、１２．０以上であることがより好ましい。ここで、ｐＨは２３℃での値である。微細繊維状セルロース凝集物のｐＨが前記上限値以上のものは、短時間に得られる。
微細繊維状セルロース凝集物のｐＨは１４．０以下であることが好ましく、１３．０以下であることがより好ましい。実用面からは、微細繊維状セルロース凝集物のｐＨを前記上限値超にすることは困難である。
【００３０】
＜アニオン性界面活性剤＞
微細繊維状セルロースの表面電荷が正である場合（微細繊維状セルロースがカチオン性である場合）には、微細繊維状セルロース凝集物には、アニオン性界面活性剤が含まれてもよい。
アニオン性界面活性剤の種類としては、オレイン酸ナトリウム、オレイン酸カリウム、ラウリル酸ナトリウム、トデシルベンゼンスルホン酸ナトリウム、アルキルナフタレンスルホン酸ナトリウム、ジアルキルスルホコハク酸ナトリウム、ポリオキシエチレンアルキルエーテル硫酸ナトリウム、ポリオキシエチレンアルキルアリルエーテル硫酸ナトリウム、ポリオキシエチレンジアルキル硫酸ナトリウム、ポリオキシエチレンアルキルエーテルリン酸エステル、ポリオキシエチレンアルキルアリルエーテルリン酸エステルなどが挙げられる。これらのアニオン性界面活性剤のうちの１種が微細繊維状セルロース凝集物に含まれてもよいし、２種以上が含まれてもよい。
微細繊維状セルロース凝集物にアニオン性界面活性剤が含まれる場合、その含有量は、微細繊維状セルロース１００質量部に対して０．５質量部〜３００質量部であることが好ましく、１．０質量部〜５０質量部であることがより好ましく、２質量部〜３０質量部であることがさらに好ましい。界面活性剤含有量が前記下限値以上のものは、短時間に得られる。しかし、前記上限値を超えて添加されても凝集性はほとんど向上しないので、無益である。
【００３１】
＜アニオン性高分子凝集剤＞
微細繊維状セルロースの表面電荷が正である場合（微細繊維状セルロースがカチオン性である場合）には、微細繊維状セルロース凝集物には、後述する微細繊維状セルロース含有物の製造方法で使用するアニオン性高分子凝集剤が含まれてもよい。アニオン性高分子凝集剤の種類としては、ポリアクリル酸、ポリアクリル酸ナトリウム、（メタ）アクリル酸又はそれらのアルカリ金属塩と（メタ）アクリルアミドとの共重合体、ポリ（メタ）アクリルアミドの加水分解物、アクリロイルアミノ−２−メチルプロピルスルホン酸、スチレンスルホン酸、ビニルスルホン酸又はそれらの塩等のビニルスルホン酸類と（メタ）アクリル酸又はそれらのアルカリ金属塩と（メタ）アクリルアミドとの共重合体、カルボキシメチルセルロ−ス、カルボキシメチルスタ−チ、アルギン酸ナトリウムなどが挙げられる。これらのアニオン性高分子凝集剤のうちの１種が微細繊維状セルロース凝集物に含まれてもよいし、２種以上が含まれてもよい。
微細繊維状セルロース凝集物にアニオン性高分子凝集剤が含まれる場合、その含有量は、微細繊維状セルロース１００質量部に対して０．５質量部〜３００質量部であることが好ましく、１．０質量部〜５０質量部であることがより好ましく、２質量部〜３０質量部であることがさらに好ましい。高分子凝集剤含有量が前記下限値以上のものは、短時間に得られる。しかし、前記上限値を超えて添加されても凝集性はほとんど向上しないので、無益である。
【００３２】
微細繊維状セルロースの表面電荷が正である場合（微細繊維状セルロースがカチオン性である場合）、微細繊維状セルロース凝集物は、上述のアルカリ、アニオン性界面活性剤、アニオン性高分子凝集剤を少なくとも１つ含有してもよい。また、この場合において、微細繊維状セルロース凝集物は、多価金属の塩を含有する凝集剤をさらに含んでいてもよい。
【００３３】
＜可塑剤＞
微細繊維状セルロースの表面電荷の正負に関わらず、微細繊維状セルロース凝集物には、セルロースの可塑剤が含まれてもよい。前記微細繊維状セルロース凝集物に可塑剤が含まれると、濃縮工程における微細繊維状セルロース同士の水素結合を阻害できる。このため、濃縮時の固形分濃度を高めた後においても再分散工程における分散が容易となる。
可塑剤の種類としては、例えば、糖、糖アルコール、グリセリン、エチレングリコール、プロパンジオール、ブタンジオール、ブタントリオール、シクロブタンジオール、ブタンテトラオール、シクロブタンテトラオール、ペンタンジオール、シクロペンタンジオール、ペンタントリオール、ペンタンテトラオール、シクロペンタントリオール、ハイドロキノンなどの多価アルコールやエチレンジアミン、トリメチレンジアミン、トリエチレンジアミン、テトラメチレンジアミン、ヘキサメチレンジアミン、ジエチレントリアミン、トリエチレンテトラミン、テトラエチレンペンタミンなどの脂肪族アミン類、尿素などの尿素系化合物が挙げられる。これらの可塑剤は２種以上含有してもかまわない。
微細繊維状セルロース凝集物に可塑剤が含まれる場合、その含有量は、微細繊維状セルロース１００質量部に対して０．５質量部〜１００００質量部であることが好ましく、１．０質量部〜８０００質量部であることがより好ましく、２質量部〜５０００質量部であることがさらに好ましい。可塑剤含有量が前記下限値以上のものは、濃縮後の再分散性が良好である。しかし、前記上限値を超えて添加されても再分散時の分散性はほとんど向上しないので、無益である。
【００３４】
＜エマルション樹脂＞
微細繊維状セルロース凝集物には、エマルション樹脂が含まれてもよい。前記微細繊維状セルロース凝集物にエマルション樹脂が含まれると、微細繊維状セルロース凝集物から得た微細繊維状セルロース分散液にエマルション樹脂を混ぜた際に凝集物が形成されにくくなる。そのため、微細繊維状セルロースとエマルション樹脂との複合材料を容易に製造できる。
ここで、エマルション樹脂とは、分散媒中で乳化した、粒子径が０．００１μｍ〜１０μｍの天然樹脂あるいは合成樹脂の粒子である。エマルション樹脂を構成する樹脂の種類としては特に限定されないが、ポリスチレン、ポリ塩化ビニル、ポリ塩化ビニリデン、ポリ酢酸ビニル、エチレン−酢酸ビニル共重合体、ポリ（メタ）アクリル酸アルキルエステル重合体、（メタ）アクリル酸アルキルエステル共重合体、ポリ（メタ）アクリロニトリル、ポリエステル、ポリウレタン、ポリアミド、エポキシ樹脂、オキセタン樹脂、フェノール樹脂、ユリア樹脂、メラミン樹脂、不飽和ポリエステル樹脂、珪素樹脂、ジアリルフタレート樹脂等の前駆体、およびこれらを構成するモノマーやオリゴマー等の樹脂エマルション、天然ゴム、スチレン−ブタジエン共重合体、（メタ）アクリロニトリル−ブタジエン共重合体、ポリイソプレン、ポリクロロプレン、スチレン−ブタジエン−メチルメタクリレート共重合体、スチレン−（メタ）アクリル酸アルキルエステル共重合体等が挙げられる。また、後乳化法によってエマルション化したポリエチレン、ポリプロピレン、ポリウレタン、エチレン−酢酸ビニル共重合体等であってもよい。これらのエマルション樹脂は２種類以上含有してもかまわない。
【００３５】
＜その他の成分＞
微細繊維状セルロース凝集物には、必要に応じて、防腐剤、顔料、紫外線吸収剤、酸化防止剤などが含まれてもよい。
【００３６】
「微細繊維状セルロース凝集物の製造方法」
上記の微細繊維状セルロース凝集物は、微細繊維状セルロース及び分散媒としての液状化合物を含有するスラリー状の微細繊維状セルロース分散液を濃縮する濃縮工程を有する製造方法により製造される。
【００３７】
＜微細繊維状セルロース分散液の調製方法＞
濃縮工程に供される微細繊維状セルロース分散液（第１の微細繊維状セルロース分散液）は、微細繊維状セルロースの原料（以下、「セルロース原料」という。）から、化学処理工程と解繊工程とを有する調製方法によって調製される。
【００３８】
（セルロース原料）
セルロース原料としては、セルロースを含むものであり、製紙用パルプ、コットンリンターやコットンリントなどの綿系パルプ、麻、麦わら、バガスなどの非木材系パルプ、ホヤや海草などから単離されるセルロースなどが挙げられる。これらの中でも、入手のしやすさという点で、製紙用パルプが好ましい。製紙用パルプとしては、広葉樹クラフトパルプ（晒クラフトパルプ（ＬＢＫＰ）、未晒クラフトパルプ（ＬＵＫＰ）、酸素漂白クラフトパルプ（ＬＯＫＰ）など）、針葉樹クラフトパルプ（晒クラフトパルプ（ＮＢＫＰ）、未晒クラフトパルプ（ＮＵＫＰ）、酸素漂白クラフトパルプ（ＮＯＫＰ）など）、サルファイトパルプ（ＳＰ）、ソーダパルプ（ＡＰ）等の化学パルプ、セミケミカルパルプ（ＳＣＰ）、ケミグラウンドウッドパルプ（ＣＧＰ）等の半化学パルプ、砕木パルプ（ＧＰ）、サーモメカニカルパルプ（ＴＭＰ、ＢＣＴＭＰ）等の機械パルプ、楮、三椏、麻、ケナフ等を原料とする非木材パルプ、古紙を原料とする脱墨パルプが挙げられる。これらの中でも、より入手しやすいことから、クラフトパルプ、脱墨パルプ、サルファイトパルプが好ましい。
セルロース原料は１種を単独で用いてもよいし、２種以上混合して用いてもよい。
【００３９】
（化学処理工程）
化学処理工程は、セルロース原料に化学的処理を施す工程である。化学的処理は下記工程（ａ）〜工程（ｇ）のうちの少なくとも１種である。
工程（ａ）は、カルボン酸系化合物による処理工程である。工程（ｂ）は、リン原子を含むオキソ酸またはその塩による処理工程である。工程（ｃ）は、オゾンによる処理工程である。工程（ｄ）は、酵素による処理工程である。工程（ｅ）は、２，２，６，６−テトラメチルピペリジノオキシラジカル（以下、「ＴＥＭＰＯ」と表記する。）による処理工程である。工程（ｆ）は、硫酸による処理工程である。工程（ｇ）は、カチオン化剤処理である。
【００４０】
［カルボン酸系化合物による処理］
カルボン酸系化合物による処理では、セルロース分子が有するヒドロキシ基と、カルボン酸系化合物とが脱水反応して、極性基（−ＣＯＯ−）を形成する。これにより、セルロース繊維間の結合力が弱まり、解繊性が向上する。
セルロース原料をカルボン酸系化合物により処理する方法としては、セルロース原料にガス化したカルボン酸系化合物を混合する方法、セルロース原料の分散液にカルボン酸系化合物を添加する方法等が挙げられる。これらのうち、工程が簡便で且つカルボキシ基導入の効率が高くなることから、セルロース原料にガス化したカルボン酸系化合物を混合する方法が好ましい。カルボン酸系化合物をガス化する方法としては、カルボン酸系化合物を加熱する方法が挙げられる。
【００４１】
本処理において使用するカルボン酸系化合物は、２つのカルボキシ基を有する化合物、２つのカルボキシ基を有する化合物の酸無水物、およびそれらの誘導体よりなる群から選ばれる少なくとも１種である。２つのカルボキシ基を有する化合物の中では、２つのカルボキシ基を有する化合物（ジカルボン酸化合物）が好ましい。
２つのカルボキシ基を有する化合物としては、プロパン二酸（マロン酸）、ブタン二酸（コハク酸）、ペンタン二酸（グルタル酸）、ヘキサン二酸（アジピン酸）、２−メチルプロパン二酸、２−メチルブタン二酸、２−メチルペンタン二酸、１,２−シクロヘキサンジカルボン酸、２−ブテン二酸（マレイン酸、フマル酸）、２−ペンテン二酸、２,４−ヘキサジエン二酸、２−メチル−２−ブテン二酸、２−メチル−２ペンテン二酸、２−メチリデンブタン二酸（イタコン酸）、ベンゼン−１,２−ジカルボン酸（フタル酸）、ベンゼン−１,３−ジカルボン酸（イソフタル酸）、ベンゼン−１,４−ジカルボン酸（テレフタル酸）、エタン二酸（シュウ酸）等のジカルボン酸化合物が挙げられる。
２つのカルボキシ基を有する化合物の酸無水物としては、無水マレイン酸、無水コハク酸、無水フタル酸、無水グルタル酸、無水アジピン酸、無水イタコン酸、無水ピロメリット酸、無水１，２−シクロヘキサンジカルボン酸等のジカルボン酸化合物や複数のカルボキシ基を含む化合物の酸無水物が挙げられる。
２つのカルボキシ基を有する化合物の酸無水物の誘導体としては、ジメチルマレイン酸無水物、ジエチルマレイン酸無水物、ジフェニルマレイン酸無水物等の、カルボキシ基を有する化合物の酸無水物の少なくとも一部の水素原子が置換基（例えば、アルキル基、フェニル基等）で置換されたものが挙げられる。
これらのうち、工業的に適用しやすく、また、ガス化しやすいことから、無水マレイン酸、無水コハク酸、無水フタル酸が好ましい。
【００４２】
セルロース原料に対するカルボン酸系化合物の質量割合は、セルロース原料１００質量部に対して、カルボン酸系化合物が０．１質量部〜５００質量部であることが好ましく、１０質量部〜２００質量部であることがより好ましい。カルボン酸系化合物の割合が前記下限値以上であれば、微細繊維状セルロースの収率をより向上させることができる。しかし、前記上限値を超えても、収率向上の効果は頭打ちとなり、無駄にカルボン酸系化合物を使用するだけである。
【００４３】
本処理において使用される装置としては特に限定されないが、例えば、攪拌羽根を有する加熱反応容器や回転式加熱反応容器、加熱ジャケットを有する圧力容器や回転式圧力容器、加温ジャケットを有する一軸ミキサーおよび二軸ミキサー、あるいは二軸押出機、多軸混練押出機、加圧ニーダー、双腕式ニーダーなどの加熱装置を有する混練装置を用いてもよい。
【００４４】
処理温度は、セルロースの熱分解温度の点から、２５０℃以下であることが好ましい。
さらに、処理の際に水が含まれている場合には、８０℃〜２００℃にすることが好ましく、１００℃〜１７０℃にすることがより好ましい。
本処理時間は、１０分間〜５時間であることが好ましい。
【００４５】
本処理においては、必要に応じて触媒を用いることもできる。触媒としてはピリジンやトリエチルアミン、水酸化ナトリウム、酢酸ナトリウム等の塩基性触媒や、酢酸、硫酸、過塩素酸等の酸性触媒を用いることが好ましい。
【００４６】
カルボン酸系化合物による処理の後には、処理によって得られたセルロース分散液に対して、アルカリ溶液で処理するアルカリ処理を施すことが好ましい。
アルカリ処理の方法としては、特に限定されないが、例えば、アルカリ溶液中に、処理したセルロースを浸漬する方法が挙げられる。
アルカリ溶液に含まれるアルカリ化合物は、無機アルカリ化合物であってもよいし、有機アルカリ化合物であってもよい。無機アルカリ化合物としては、アルカリ金属の水酸化物またはアルカリ土類金属の水酸化物、アルカリ金属の炭酸塩またはアルカリ土類金属の炭酸塩、アルカリ金属のリン酸塩またはアルカリ土類金属のリン酸塩が挙げられる。アルカリ金属の水酸化物としては、水酸化リチウム、水酸化ナトリウム、水酸化カリウムが挙げられ、アルカリ土類金属の水酸化物としては、水酸化カルシウムが挙げられる。
アルカリ金属の炭酸塩としては炭酸リチウム、炭酸水素リチウム、炭酸カリウム、炭酸水素カリウム、炭酸ナトリウム、炭酸水素ナトリウムが挙げられる。アルカリ土類金属の炭酸塩としては炭酸カルシウムなどが挙げられる。
アルカリ金属のリン酸塩としてはリン酸リチウム、リン酸カリウム、リン酸３ナトリウム、リン酸水素２ナトリウムなどが挙げられる。アルカリ土類金属のリン酸塩としてはリン酸カルシウム、リン酸水素カルシウムなどが挙げられる。
有機アルカリ化合物としては、アンモニア、脂肪族アミン、芳香族アミン、脂肪族アンモニウム、芳香族アンモニウム、複素環式化合物およびその水酸化物、炭酸塩、リン酸塩等が挙げられる。
例えば、アンモニア、ヒドラジン、メチルアミン、エチルアミン、ジエチルアミン、トリエチルアミン、プロピルアミン、ジプロピルアミン、ブチルアミン、ジアミノエタン、ジアミノプロパン、ジアミノブタン、ジアミノペンタン、ジアミノヘキサン、シクロヘキシルアミン、アニリン、テトラメチルアンモニウムヒドロキシド、テトラエチルアンモニウムヒドロキシド、テトラプロピルアンモニウムヒドロキシド、テトラブチルアンモニウムヒドロキシド、ベンジルトリメチルアンモニウムヒドロキシド、ピリジン、Ｎ，Ｎ−ジメチル−４−アミノピリジン、炭酸アンモニウム、炭酸水素アンモニウム、リン酸水素２アンモニウム等が挙げられる。
上記アルカリ化合物は１種単独でもよいし、２種以上を組み合わせてもよい。
【００４７】
アルカリ溶液における溶媒としては水または有機溶媒のいずれであってもよいが、極性溶媒（水、アルコール等の極性有機溶媒）が好ましく、少なくとも水を含む水系溶媒がより好ましい。
また、アルカリ溶液のうちでは、汎用性が高いことから、水酸化ナトリウム水溶液、水酸化カリウム水溶液およびアンモニア水溶液が特に好ましい。
【００４８】
セルロースを浸漬させたアルカリ溶液の２５℃におけるｐＨは９以上であることが好ましく、１０以上であることがより好ましく、１１〜１４であることがさらに好ましい。アルカリ溶液のｐＨが前記下限値以上であれば、微細繊維状セルロースの収率がより高くなる。しかし、ｐＨが１４を超えると、アルカリ溶液の取り扱い性が低下する。
【００４９】
［リン原子を含むオキソ酸またはその塩による処理］
リン原子を含むオキソ酸（以下、「リンオキソ酸」という。）またはその塩による処理では、セルロース分子が有するヒドロキシ基と、少なくとも（ＨＰＯ４）２−を有するリンオキソ酸またはその塩とが脱水反応して、下記反応式（Ａ）のように、極性基（−Ｏ−ＰＯ３２−）を形成する。これにより、セルロース繊維間の結合力が弱まり、解繊性が向上する。
−ＯＨ  ＋  ＨＰＯ４２−    →  −Ｏ−ＰＯ３２−  ＋  Ｈ２Ｏ      （Ａ）
【００５０】
リンオキソ酸としては、リン酸、メタリン酸、ポリリン酸などが挙げられる。
リンオキソ酸の塩としては、リン酸、メタリン酸、ポリリン酸のリチウム塩、ナトリウム塩、カリウム塩、カルシウム塩、アンモニウム塩、有機アルカリ塩などが挙げられる。
リンオキソ酸またはその塩は１種単独で用いてもよいし、２種以上を併用してもよい。
前記の中でも、低コストで扱い易く、リン酸基の導入効率が高まることからリン酸または／およびリン酸のナトリウム塩、カリウム塩が好ましい。
【００５１】
セルロース原料に対するリンオキソ酸またはその塩の質量割合は、セルロース原料１００質量部に対してリンオキソ酸またはその塩が、リン元素量として０．２質量部〜５００質量部が好ましく、１質量部〜４００質量部がより好ましく、２質量部〜２００質量部が最も好ましい。リンオキソ酸またはその塩の割合が前記下限値以上であれば、微細繊維状セルロースの収率をより向上させることができる。しかし、前記上限値を超えても、収率向上の効果は頭打ちとなり、無駄にリンオキソ酸またはその塩を使用するだけである。
【００５２】
加熱処理温度は、セルロースの熱分解温度の点から、２５０℃以下であることが好ましい。また、セルロースの加水分解を抑える観点から、加熱処理温度は１００℃〜１７０℃であることが好ましい。さらに、加熱処理の際にリンオキソ酸またはその塩を添加した系に水が含まれている間の加熱については、好ましくは１３０℃以下、より好ましくは１１０℃以下で加熱して充分に水分を除去乾燥するとよい。その後は、１００℃〜１７０℃で加熱処理することが好ましい。また、水分を除く際には減圧乾燥機を用いてもよい。
本処理時間は、１０分間〜５時間であることが好ましい。
【００５３】
リンオキソ酸またはその塩による処理の後には、カルボン酸系化合物による処理と同様に、アルカリ処理を施してもよい。
【００５４】
［オゾンによる処理］
オゾンによる処理では、セルロースの一部の水酸基がカルボニル基やカルボキシ基に換わる。これにより、セルロース繊維間の結合力が弱まり、解繊性が向上する。
オゾンは、空気、酸素ガス、酸素添加空気等の酸素含有気体を、公知のオゾン発生装置に供給することにより発生させることができる。
【００５５】
オゾンによる処理は、オゾンが存在する閉じた空間／雰囲気中にセルロース原料を曝すことで行われる。
オゾンが含まれる気体中のオゾン濃度は、２５０ｇ／ｍ３以上であると、爆発するおそれがあるため、２５０ｇ／ｍ３未満である必要がある。しかし、濃度が低いと、オゾン使用量が増えるため、５０ｇ／ｍ３〜２１５ｇ／ｍ３であることが好ましい。オゾン濃度が前記下限値以上であれば、オゾンの取り扱いが容易であり、しかも解繊工程での微細繊維状セルロースの収率の向上効果がより高くなる。
【００５６】
セルロース原料に対するオゾン添加量は特に制約されるものではないが、セルロース原料の固形分１００質量部に対して５質量部〜３０質量部であることが好ましい。オゾン添加量が前記下限値以上であれば、解繊工程での微細繊維状セルロースの収率向上効果がより高くなる。しかし、前記上限値を超えると、オゾン処理前後の歩留まりの低下、脱水性の悪化を引き起こす。また、解繊工程では微細繊維状セルロースの収率向上効果が頭打ちとなる。
【００５７】
オゾン処理温度としては特に制約されるものではなく、０℃〜５０℃の範囲で適宜調整される。また、オゾン処理時間についても特に制約されるものではなく、１分間〜３６０分間の範囲で適宜調整される。
【００５８】
なお、セルロース原料にオゾン処理を施した後、追酸化処理を施してもよい。追酸化処理に用いる酸化剤としては、二酸化塩素、亜塩素酸ナトリウム等の塩素系化合物が挙げられる。
また、オゾン処理の後には、カルボン酸系化合物による処理と同様に、アルカリ処理を施してもよい。
【００５９】
［酵素による処理］
酵素による処理では、酵素によってセルロースを分解することができる。
酵素処理で使用するセルロース分解酵素は、セロビオヒドロラーゼ活性、エンドグルカナーゼ活性、ベータグルコシダーゼ活性を有する、所謂セルラーゼと総称される酵素である。
酵素処理で使用するセルロース分解酵素は、各種セルロース分解酵素を、夫々の活性を有する酵素を適宜の量で混合して調製してもよいが、市販のセルラーゼ製剤を用いてもよい。市販されているセルラーゼ製剤には、上記した各種のセルラーゼ活性を有すると同時に、ヘミセルラーゼ活性も有しているものが多い。
市販のセルラーゼ製剤としては、トリコデルマ（Ｔｒｉｃｈｏｄｅｒｍａ）属、アクレモニウム属（Ａｃｒｅｍｏｎｉｕｍ）属、アスペルギルス（Ａｓｐｅｒｇｉｌｌｕｓ）属、ファネロケエテ（Ｐｈａｎｅｒｏｃｈａｅｔｅ）属、トラメテス属（Ｔｒａｍｅｔｅｓ）、フーミコラ（Ｈｕｍｉｃｏｌａ）属、バチルス（Ｂａｃｉｌｌｕｓ）属などに由来するセルラーゼ製剤がある。このようなセルラーゼ製剤の市販品としては、全て商品名で、例えば、セルロイシンＴ２（エイチピィアイ社製）、メイセラーゼ（明治製菓社製）、ノボザイム１８８（ノボザイム社製）、マルティフェクトＣＸ１０Ｌ（ジェネンコア社製）等が挙げられる。
【００６０】
酵素処理では、酵素として、セルラーゼ以外に、ヘミセルラーゼ系酵素を単独に使用してもよい、混合して使用してもよい。ヘミセルラーゼ系酵素の中でも、キシランを分解する酵素であるキシラナーゼ（ｘｙｌａｎａｓｅ）、マンナンを分解する酵素であるマンナーゼ（ｍａｎｎａｓｅ）、アラバンを分解する酵素であるアラバナーゼ（ａｒａｂａｎａｓｅ）を使用することが好ましい。また、ペクチンを分解する酵素であるペクチナーゼもヘミセルラーゼ系酵素として使用することができる。
【００６１】
酵素処理の際の分散液のｐＨは、使用する酵素の活性が高くなる範囲に保つことが好ましい。例えば、トリコデルマ起源の市販の酵素の場合、ｐＨは４〜８の間が好ましい。
また、酵素処理の際の分散液の温度は、使用する酵素の活性が高くなる範囲に保つことが好ましい。例えば、トリコデルマ起源の市販の酵素の場合、温度は４０℃〜６０℃が好ましい。温度が前記下限値未満では酵素活性が低下して処理時間が長くなり、前記上限値を超えると酵素が失活するおそれがある。
酵素処理の処理時間は１０分〜２４時間の範囲が好ましい。１０分未満では酵素処理の効果が発現しにくい。２４時間を超えると酵素によりセルロース繊維の分解が進みすぎて、得られる微細繊維の平均繊維長が短くなりすぎるおそれがある。
【００６２】
なお、所定時間以上に酵素が活性なままで残留していると前記のようにセルロースの分解が進み過ぎるため、所定の酵素処理が終了した際には、酵素反応の停止処理を施すことが好ましい。酵素反応の停止処理としては、酵素処理を施した分散液を水洗し、酵素を除去する方法、酵素処理を施した分散液に水酸化ナトリウムをｐＨが１２程度になるように添加して酵素を失活させる方法、酵素処理を施した分散液の温度を温度９０℃まで上昇させて酵素を失活させる方法が挙げられる。
【００６３】
［ＴＥＭＰＯによる処理］
ＴＥＭＰＯによる処理では、セルロース原料に対し、ＴＥＭＰＯおよびハロゲン化アルカリの存在下で酸化剤を反応させて、セルロースの水酸基の一部をカルボキシ基に換える（化学修飾する）。これにより、セルロース繊維間の結合力が弱まり、解繊性が向上する。
【００６４】
ＴＥＭＰＯとともに酸化触媒として使用するハロゲン化アルカリは特に制約されるものではなく、ヨウ化アルカリ、臭化アルカリ、塩化アルカリ、フッ化アルカリ等を適宜選択して使用することができる。
酸化剤についても特に制約されるものではなく、次亜塩素酸ナトリウム、亜塩素酸ナトリウム、次亜臭素酸ナトリウム、亜臭素酸ナトリウム等を適宜選択して使用することができる。
【００６５】
ＴＥＭＰＯおよびハロゲン化アルカリの使用量は特に制約されるものではないが、各々、セルロース原料の固形分１００質量部に対して０．１質量部〜１５質量部であることが好ましい。ＴＥＭＰＯおよびハロゲン化アルカリの添加量が各々前記下限値以上であれば、解繊工程での微細繊維状セルロースの収率向上効果がより高くなる。しかし、前記上限値を超えると、解繊工程での微細繊維状セルロースの収率向上効果が頭打ちとなるおそれがある。
【００６６】
酸化剤の使用量についても特に制約されるものではないが、セルロース原料の固形分１００質量部に対して、１質量部〜８０質量部が好ましい。
【００６７】
セルロース原料を含む分散液をＴＥＭＰＯにより処理する際の分散液のｐＨは、使用する酸化剤の種類に応じて適宜調整する。セルロース原料分散液のｐＨ調整は、水酸化カリウム、アンモニア等の塩基性物質、あるいは酢酸、シュウ酸等の酸性物質を適宜添加することで行う。
【００６８】
セルロース原料をＴＥＭＰＯにより処理する際の処理温度は、２０℃〜１００℃の範囲であることが好ましく、また処理時間は、０．５時間〜４時間であることが好ましい。
また、ＴＥＭＰＯによる処理を均一に行うためには、各種攪拌装置により攪拌しながら処理することが好ましい。
【００６９】
［硫酸による処理］
硫酸による処理は、具体的には、硫酸水溶液にセルロース原料を添加し、加熱する処理である。硫酸によってセルロースを処理することにより、加水分解が生じる。
硫酸水溶液の濃度としては、０．０１質量％〜２０質量％であることが好ましく、０．１質量％〜１０質量％であることがより好ましい。硫酸水溶液の濃度が前記下限値以上であれば、充分にセルロースを分解でき、前記上限値以下であれば、取り扱い性に優れる。
硫酸処理の際の加熱温度は、１０℃〜１２０℃であることが好ましく、２０℃〜８０℃であることがより好ましい。加熱温度が前記下限値以上であれば、セルロースの分解反応を容易に制御できる。加熱においては、硫酸水溶液における水の消失を防ぐために、蒸発した水分を凝縮させて還流することが好ましい。
本処理時間は、１０分間〜５時間であることが好ましい。
【００７０】
［カチオン化剤処理］
カチオン化剤処理は、四級アンモニウム基及びセルロースの水酸基と反応する基を有するカチオン化剤を用いる。カチオン化剤の具体例としては、グリシジルトリメチルアンモニウムクロリド、３−クロロ−２−ヒドロキシプロピルトリメチルアンモニウムクロリドなどの様なグリシジルトリアルキルアンモニウムハライド或いはそのハロヒドリン型が挙げられる。
カチオン化剤を、触媒である水酸化アルカリ金属（水酸化ナトリウム、水酸化カリウムなど）の存在下で反応させることで、セルロースはカチオン化し、カチオン同士の電気的な反発が強まる。これにより、セルロース繊維間の結合力が弱まり、解繊性が向上する。
カチオン化剤の使用量は特に制約されるものではないが、セルロース原料の固形分１００質量部に対して１０質量部〜１０００質量部であることが好ましい。カチオン化剤の使用量が前記下限値以上であれば、解繊工程での微細繊維状セルロースの収率向上効果がより高くなる。しかし、前記上限値を超えると、解繊工程での微細繊維状セルロースの収率向上効果が頭打ちとなることがある。
カチオン化剤処理における処理温度は、３０℃〜９０℃の範囲であることが好ましく、また処理時間は、１時間〜３時間であることが好ましい。
【００７１】
（解繊工程）
解繊工程は、化学処理工程にて処理したセルロースを分散媒（液状化合物、第１の分散媒）中で微細化して解繊して、微細繊維状セルロースを含む微細繊維状セルロース分散液を得る工程である。
微細化する前のセルロースは、分散媒で希釈されて、セルロース含有量が微細繊維状セルロース分散液に対して０．１質量％〜１．０質量％の分散液にされることが好ましい。セルロース含有量は、微細繊維状セルロース分散液に対して０．２質量％〜５質量％であることがより好ましく、０．３質量％〜３質量％であることがさらに好ましい。セルロース含有量が前記下限値以上であれば、解繊効率が高くなり、前記上限値以下であれば、解繊処理中の粘度の上昇を防ぐことができる。
【００７２】
微細化方法としては、各種粉砕装置を用いる方法が挙げられる。粉砕装置としては、高速解繊機、グラインダー（石臼型粉砕機）、高圧ホモジナイザーや超高圧ホモジナイザー、高圧衝突型粉砕機、ボールミル、ビーズミル、ディスク型リファイナー、コニカルリファイナー、二軸混練機、振動ミル、高速回転下でのホモミキサー、超音波分散機、ビーターなど、湿式粉砕する装置等を適宜使用することができる。これらのなかでも、特に、高圧ホモジナイザー、高速回転型解繊機あるいは両者併用が好ましい。
【００７３】
上記微細化により得た微細繊維状セルロース分散液をそのまま濃縮工程に供してもよいし、微細繊維状セルロース分散液を遠心分離した後、微細繊維状セルロース分散液の上澄み液を回収し、その上澄み液を濃縮工程に供してもよい。上澄み液に含まれる微細繊維状セルロースは繊維幅が細い傾向にある。
【００７４】
＜濃縮工程＞
濃縮工程における濃縮方法としては、凝集工程と濾過工程を有する方法（以下、「第１の濃縮法」という。）、加熱工程を有する方法（以下、「第２の濃縮法」という。）が挙げられる。再分散性が高い微細繊維状セルロース凝集物が容易に得られる点では、第１の濃縮法が好ましい。
【００７５】
濃縮工程に供される微細繊維状セルロース分散液は、分散安定性の点から、微細繊維状セルロース分散液に対して微細繊維状セルロース含有量が６質量％未満であることが好ましく、３．０質量％以下であることがより好ましい。濃縮工程に供される微細繊維状セルロース分散液の微細繊維状セルロース含有量は、微細繊維状セルロース分散液に対して微細繊維状セルロース凝集物の生産性の点から、０．２質量％以上であることが好ましく、０．５質量％以上であることがより好ましい。
また、濃縮工程では、得られる微細繊維状セルロース凝集物における微細繊維状セルロースの含有量を微細繊維状セルロース分散液に対して６質量％〜８０質量％にすることが好ましく、１０質量％〜５０質量％にすることがより好ましく、１２質量％〜３０質量％にすることがさらに好ましい。濃縮後の微細繊維状セルロース分散液に対する微細繊維状セルロースの含有量を前記下限値以上にすれば、輸送コスト及び保管コストをより削減でき、前記上限値以下であれば、微細繊維状セルロース凝集物を容易に且つ短時間に製造できる。
【００７６】
（第１の濃縮法）
第１の濃縮法は、凝集工程と濾過工程を有する方法を含む方法である。第１の濃縮法における凝集工程は、上記微細繊維状セルロース分散液に含まれる微細繊維状セルロースを凝集させる工程である。
微細繊維状セルロースを凝集させる方法としては、微細繊維状セルロースの表面電荷が負の場合には、微細繊維状セルロース分散液に、多価金属の塩を含む凝集剤、カチオン性界面活性剤、カチオン性高分子凝集剤及び酸の少なくとも一種を添加する方法が挙げられる。微細繊維状セルロースの表面電荷が正の場合には、微細繊維状セルロース分散液に、多価金属の塩を含む凝集剤、アニオン性界面活性剤、アニオン性高分子凝集剤及びアルカリの少なくとも一種を添加する方法が挙げられる。
【００７７】
微細繊維状セルロース分散液に添加する具体的な多価金属の塩を含む凝集剤としては、硫酸アルミニウム（硫酸バンド）、ポリ塩化アルミニウム、塩化カルシウム、塩化マグネシウム、塩化カリウム、硫酸カルシウム、硫酸マグネシウム、硫酸カリウム、リン酸リチウム、リン酸カリウム、リン酸三ナトリウム、リン酸水素二ナトリウム等が挙げられる。これらの凝集剤のうちの１種が微細繊維状セルロース凝集物に含まれてもよいし、２種以上が含まれてもよい。
凝集剤の中でも、凝集性とコストの点から、微細繊維状セルロースの表面電荷が負の場合には、硫酸アルミニウムが好ましく、微細繊維状セルロースの表面電荷が正の場合には、リン酸水素二ナトリウムが好ましい。
多価金属の塩を含む凝集剤を添加する場合、その添加量は、微細繊維状セルロース１００質量部に対して０．５質量部〜３００質量部であることが好ましく、１．０質量部〜５０質量部であることがより好ましく、２質量部〜３０質量部であることがさらに好ましい。凝集剤添加量が前記下限値以上であれば、微細繊維状セルロースを容易に凝集させることができる。しかし、前記上限値を超えて添加しても凝集性はほとんど向上しないので、無益である。
【００７８】
微細繊維状セルロース分散液に添加するカチオン性界面活性剤としては、アルキルトリメチルアンモニウム塩、ジアルキルジメチルアンモニウム塩、アルキルジメチルベンジルアンモニウム塩、アシルアミノエチルジエチルアンモニウム塩、アシルアミノエチルジエチルアミン塩、アルキルアミドプロピルジメチルベンジルアンモニウム塩、アルキルピリジニウム塩、アルキルピリジニウム硫酸塩、ステアラミドメチルピリジニウム塩、アルキルキノリニウム塩、アルキルイソキノリニウム塩、脂肪酸ポリエチレンポリアミド、アシルアミノエチルピリジニウム塩、アシルコラミノホルミルメチルピリジニウム塩などの第４級アンモニウム塩、ステアロオキシメチルピリジニウム塩、脂肪酸トリエタノールアミン、脂肪酸トリエタノールアミンギ酸塩、トリオキシエチレン脂肪酸トリエタノールアミン、セチルオキシメチルピリジニウム塩、ｐ−イソオクチルフェノキシエトキシエチルジメチルベンジルアンモニウム塩などのエステル結合アミンやエーテル結合第４級アンモニウム塩、アルキルイミダゾリン、１−ヒドロキシエチル−２−アルキルイミダゾリン、１−アセチルアミノエチル−２−アルキルイミダゾリン、２−アルキル−４−メチル−４−ヒドロキシメチルオキサゾリンなどの複素還アミン、ポリオキシエチレンアルキルアミン、Ｎ−アルキルプロピレンジアミン、Ｎ−アルキルポリエチレンポリアミン、Ｎ−アルキルポリエチレンポリアミンジメチル硫酸塩、アルキルビグアニド、長鎖アミンオキシドなどのアミン誘導体などが挙げられる。
これらのカチオン性界面活性剤のうちの１種が微細繊維状セルロース凝集物に含まれてもよいし、２種以上が含まれてもよい。
【００７９】
微細繊維状セルロース分散液に添加するカチオン性高分子凝集剤としては、アクリルアミドとジアルキルアミノアルキル（メタ）アクリレート、ジアルキルアミノアルキル（メタ）アクリルアミド又はこれらの塩もしくは四級化物等のカチオン性単量体との共重合物あるいはこれらカチオン性単量体の単独重合物又は共重合物などが挙げられる。これらのカチオン性高分子凝集剤のうちの１種が微細繊維状セルロース凝集物に含まれてもよいし、２種以上が含まれてもよい。
【００８０】
カチオン性界面活性剤、カチオン性高分子凝集剤を添加する場合、その添加量は、微細繊維状セルロース１００質量部に対して０．５質量部〜３００質量部であることが好ましく、１．０質量部〜５０質量部であることがより好ましく、２質量部〜３０質量部であることがさらに好ましい。界面活性剤含有量が前記下限値以上のものは、微細繊維状セルロースを容易に凝集させることができ、濾過時間を短縮でき、短時間に微細繊維状セルロース含有液を得ることができる。しかし、前記上限値を超えて添加されても凝集性はほとんど向上しないので、無益である。
【００８１】
微細繊維状セルロース分散液に添加する酸は無機酸および有機酸のいずれであってもよい。無機酸としては、硫酸、塩酸、硝酸、リン酸等が挙げられる。有機酸としては、ギ酸、酢酸、クエン酸、リンゴ酸、乳酸、アジピン酸、セバシン酸、ステアリン酸、マレイン酸、コハク酸、酒石酸、フマル酸、グルコン酸等が挙げられる。これらの酸のうちの１種が微細繊維状セルロース凝集物に含まれてもよいし、２種以上が含まれてもよい。
酸の中でも、凝集性とコストの点から、硫酸が好ましい。
【００８２】
酸を添加する場合、得られる微細繊維状セルロース凝集物のｐＨを４．０以下にすることが好ましく、３．０以下にすることがより好ましい。ｐＨが前記上限値以下になるように酸を添加すると、負電荷の微細繊維状セルロースを容易に凝集させることができ、これにより濾過時間を短縮でき、短時間に微細繊維状セルロース含有液を得ることができる。しかし、酸の添加量が少なく、ｐＨが前記上限値を超える場合には、負電荷の微細繊維状セルロースの凝集は弱く、次工程で濾過する際の分散媒除去が困難になる。
微細繊維状セルロース凝集物のｐＨは１．０以上にすることが好ましく、１．５以上にすることがより好ましい。実用面からは、微細繊維状セルロース凝集物のｐＨを前記下限値未満にすることは困難である。
また、酸は上記多価金属の塩を含む凝集剤、カチオン性界面活性剤、カチオン性高分子と共に微細繊維状セルロース分散液に添加されても構わない。
【００８３】
微細繊維状セルロース分散液に添加するアニオン性界面活性剤としては、オレイン酸ナトリウム、オレイン酸カリウム、ラウリル酸ナトリウム、トデシルベンゼンスルホン酸ナトリウム、アルキルナフタレンスルホン酸ナトリウム、ジアルキルスルホコハク酸ナトリウム、ポリオキシエチレンアルキルエーテル硫酸ナトリウム、ポリオキシエチレンアルキルアリルエーテル硫酸ナトリウム、ポリオキシエチレンジアルキル硫酸ナトリウム、ポリオキシエチレンアルキルエーテルリン酸エステル、ポリオキシエチレンアルキルアリルエーテルリン酸エステルなどが挙げられる。
これらのアニオン性界面活性剤のうちの１種が微細繊維状セルロース凝集物に含まれてもよいし、２種以上が含まれてもよい。
【００８４】
微細繊維状セルロース分散液に添加するアニオン性高分子凝集剤としては、ポリアクリル酸、ポリアクリル酸ナトリウム、（メタ）アクリル酸又はそれらのアルカリ金属塩と（メタ）アクリルアミドとの共重合体、ポリ（メタ）アクリルアミドの加水分解物、アクリロイルアミノ−２−メチルプロピルスルホン酸、スチレンスルホン酸、ビニルスルホン酸又はそれらの塩等のビニルスルホン酸類と（メタ）アクリル酸又はそれらのアルカリ金属塩と（メタ）アクリルアミドとの共重合体、カルボキシメチルセルロ−ス、カルボキシメチルスタ−チ、アルギン酸ナトリウムなどが挙げられる。これらのアニオン性高分子凝集剤のうちの１種が微細繊維状セルロース凝集物に含まれてもよいし、２種以上が含まれてもよい。
【００８５】
アニオン性界面活性剤、アニオン性高分子凝集剤を添加する場合、その添加量は、微細繊維状セルロース１００質量部に対して０．５質量部〜３００質量部であることが好ましく、１．０質量部〜５０質量部であることがより好ましく、２質量部〜３０質量部であることがさらに好ましい。高分子凝集剤含有量が前記下限値以上のものは、微細繊維状セルロースを容易に凝集させることができ、濾過時間を短縮でき、短時間に微細繊維状セルロース含有液を得ることができる。しかし、前記上限値を超えて添加されても凝集性はほとんど向上しないので、無益である。
【００８６】
微細繊維状セルロース分散液に添加するアルカリは無機アルカリ化合物であってもよいし、有機アルカリ化合物であってもよい。
無機アルカリ化合物としては、水酸化リチウム、水酸化ナトリウム、水酸化カリウム、水酸化カルシウム、炭酸リチウム、炭酸水素リチウム、炭酸カリウム、炭酸水素カリウム、炭酸ナトリウム、炭酸水素ナトリウム、炭酸カルシウム、リン酸カルシウム、リン酸水素カルシウムなどが挙げられる。
有機アルカリ化合物としては、アンモニア、ヒドラジン、メチルアミン、エチルアミン、ジエチルアミン、トリエチルアミン、プロピルアミン、ジプロピルアミン、ブチルアミン、ジアミノエタン、ジアミノプロパン、ジアミノブタン、ジアミノペンタン、ジアミノヘキサン、シクロヘキシルアミン、アニリン、テトラメチルアンモニウムヒドロキシド、テトラエチルアンモニウムヒドロキシド、テトラプロピルアンモニウムヒドロキシド、テトラブチルアンモニウムヒドロキシド、ベンジルトリメチルアンモニウムヒドロキシド、ピリジン、Ｎ，Ｎ−ジメチル−４−アミノピリジン等が挙げられる。
上記アルカリ化合物は１種単独でもよいし、２種以上を組み合わせてもよい。アルカリの中でも凝集性とコストの観点から、水酸化ナトリウムが好ましい。
【００８７】
アルカリを添加する場合、微細繊維状セルロース凝集物のｐＨを１０．０以上にすることが好ましく、１２．０以上にすることがより好ましい。ｐＨが前記下限値以上になるようにアルカリを添加すると、正電荷の微細繊維状セルロースを容易に凝集させることができ、濾過時間を短縮でき、短時間に微細繊維状セルロース含有液を得ることができる。しかし、アルカリの添加量が少なく、ｐＨが前記下限値未満の場合には、正電荷の微細繊維状セルロースの凝集は弱く、次工程で濾過する際の分散媒除去が困難になる。
微細繊維状セルロース凝集物のｐＨは１４．０以下にすることが好ましく、１３．０以下にすることがより好ましい。実用面からは、微細繊維状セルロース凝集物のｐＨを前記上限値超にすることは困難である。
また、アルカリは上記多価金属の塩を含む凝集剤、アニオン性界面活性剤、アニオン性高分子凝集剤と共に微細繊維状セルロース分散液に添加されても構わない。
【００８８】
セルロースの可塑剤を添加する場合、微細繊維状セルロース分散液に添加する可塑剤としては、例えば、糖、糖アルコール、グリセリン、エチレングリコール、プロパンジオール、ブタンジオール、ブタントリオール、シクロブタンジオール、ブタンテトラオール、シクロブタンテトラオール、ペンタンジオール、シクロペンタンジオール、ペンタントリオール、ペンタンテトラオール、シクロペンタントリオール、ハイドロキノンなどの多価アルコールやエチレンジアミン、トリメチレンジアミン、トリエチレンジアミン、テトラメチレンジアミン、ヘキサメチレンジアミン、ジエチレントリアミン、トリエチレンテトラミン、テトラエチレンペンタミンなどの脂肪族アミン類、尿素などの尿素系化合物が挙げられる。これらの可塑剤は２種以上含有してもかまわない。
【００８９】
可塑剤を添加する場合、その含有量は、微細繊維状セルロース１００質量部に対して０．５質量部〜１００００質量部であることが好ましく、１．０質量部〜８０００質量部であることがより好ましく、２質量部〜５０００質量部であることがさらに好ましい。添加剤含有量が前記下限値以上のものは、濃縮後の再分散性が良好である。しかし、前記上限値を超えて添加されても再分散時の分散性はほとんど向上しないので、無益である。
【００９０】
微細繊維状セルロースの表面電荷が負の場合には、セルロースの可塑剤が、上記多価金属の塩を含む凝集剤、酸、カチオン性界面活性剤、カチオン性高分子凝集剤の少なくとも一種と共に微細繊維状セルロース分散液に添加されても構わない。微細繊維状セルロースの表面電荷が正の場合には、セルロースの可塑剤が、上記多価金属の塩を含む凝集剤、アルカリ、アニオン性界面活性剤、アニオン性高分子凝集剤の少なくとも一種と共に微細繊維状セルロース分散液に添加されても構わない。
【００９１】
第１の濃縮法における濾過工程は、凝集工程後の微細繊維状セルロース分散液を濾過して分散媒を除去する工程である。分散媒は完全に除去される必要はなく、分散媒の一部が除去されればよい。
濾過工程における濾過方法としては、濾紙、濾布、樹脂製フィルタ等の濾材を用いた公知の濾過方法を適用することができる。
濾材の開口径は、分散媒の分離性と濾過時間の点から、１００ｎｍ〜３０００ｎｍであることが好ましく、２００ｎｍ〜１０００ｎｍであることがより好ましい。
【００９２】
（第２の濃縮法）
第２の濃縮法における加熱工程は、微細繊維状セルロース分散液を加熱し、分散媒を揮発させて除去する工程である。
加熱方法としては、上部が開放された容器に微細繊維状セルロース分散液を充填し、その容器を加熱する方法、上部が開放された樋を加熱し、その樋に微細繊維状セルロース分散液を流す方法、微細繊維状セルロース分散液を直接加熱する方法等が挙げられる。
加熱温度は４０℃〜１２０℃とすることが好ましく、６０℃〜１０５℃とすることがより好ましい。加熱温度を前記下限値以上とすれば、分散媒を速やかに揮発させることができ、前記上限値以下であれば、加熱に要するコストの抑制及びセルロースの熱による分解を抑制できる。
【００９３】
「微細繊維状セルロース分散液の再製造方法」
上記微細繊維状セルロース凝集物を用いて微細繊維状セルロース分散液（第２の微細繊維状セルロース分散液）を再製造することができる。
すなわち、微細繊維状セルロース分散液の再製造方法は、微細繊維状セルロース凝集物に分散媒（第２の分散媒）に添加して微細繊維状セルロース含有液を調製し、前記微細繊維状セルロース含有液に分散処理を施す再分散工程を有する。
言い換えれば、微細繊維状セルロース分散液を再製造するとは、上記微細繊維状セルロース凝集物に分散媒を添加することで微細繊維状セルロース含有液を調製する工程と、この微細繊維状セルロース含有液中の細繊維状セルロースを分散させる工程とを含む再分散工程を有する微細繊維状セルロース分散液製造方法のことである。
微細繊維状セルロース含有液を調製する工程において微細繊維状セルロース凝集物に添加する分散媒としては、微細繊維状セルロース凝集物に含まれる液状化合物と同様のものを使用することができる。ただし、分散媒は液状化合物と同一である必要はない。
再分散工程の微細繊維状セルロース含有液を調製する工程では、微細繊維状セルロース含有液の微細繊維状セルロース含有量を微細繊維状セルロース含有液に対して０．１質量％〜１０質量％にすることが好ましく、０．２質量％〜３質量％にすることがより好ましい。微細繊維状セルロース含有液の微細繊維状セルロース含有量が前記下限値以上であれば、微細繊維状セルロースの分散安定性が高くなり、前記上限値以下であれば、微細繊維状セルロースの粘性が高くなりすぎず、ハンドリングが比較的容易になる。
微細繊維状セルロース含有液の微細繊維状セルロース含有量は、分散媒の添加量によって調整でき、分散媒の添加量を多くする程、微細繊維状セルロース含有量が低くなる。
【００９４】
また、再分散工程においては、再分散性がより高くなることから、微細繊維状セルロースの表面電荷が負の場合には、微細繊維状セルロース含有液にアルカリを添加することが好ましい。微細繊維状セルロースの表面電荷が正の場合には、酸を添加することが好ましい。
再分散工程において添加するアルカリは、上記濃縮工程でのアルカリ処理で使用されるアルカリと同様のものである。また、酸についても上記濃縮工程で使用される酸と同様のものである。
なお、酸又はアルカリの微細繊維状セルロース含有液への添加は、微細繊維状セルロース含有液を攪拌しながら行ってもよい。
【００９５】
微細繊維状セルロースの表面電荷が負の場合には、アルカリの添加によって、微細繊維状セルロース含有液のｐＨ（２３℃）を７以上１２以下にすることが好ましく、９以上１２以下にすることがより好ましく、１１以上１２以下にすることがさらに好ましい。微細繊維状セルロース分散液のｐＨを前記下限値以上にすれば、微細繊維状セルロースの再分散性がより高くなる。
微細繊維状セルロースの表面電荷が正の場合には、酸の添加によって、微細繊維状セルロース含有液のｐＨ（２３℃）を４〜７の範囲内にすることが好ましい。上記範囲内であれば微細繊維状セルロースの再分散性がより高くなる。
【００９６】
分散処理に用いる分散装置としては、例えば、上記解繊工程で用いた粉砕装置と同様のものを使用することができる。粉砕装置は１種を単独で使用してもよいし、２種以上を併用してもよい。前記分散装置を２種以上併用する場合には、１つずつを順に使用してもよいし、同時に使用してもよい。
微細繊維状セルロースの含有量が高い微細繊維状セルロース含有液においても微細繊維状セルロースを容易に再分散できる点では、分散装置として超音波分散機を用いることが好ましい。
【００９７】
再分散工程の細繊維状セルロースを分散させる工程では、微細繊維状セルロース分散液の微細繊維状セルロース含有量を微細繊維状セルロース分散液に対して０．１質量％〜１０質量％にすることが好ましく、０．２質量％〜３質量％にすることがより好ましい。微細繊維状セルロース分散液の微細繊維状セルロース含有量が前記下限値以上であれば、微細繊維状セルロースの分散安定性が高くなり、前記上限値以下であれば、微細繊維状セルロースの粘性が高くなりすぎず、ハンドリングが比較的容易になる。
微細繊維状セルロース分散液の微細繊維状セルロース含有量は、分散媒の添加量によって調整でき、分散媒の添加量を多くする程、微細繊維状セルロース含有量が低くなる。
【００９８】
上記再製造方法では、再製造した微細繊維状セルロース分散液に含まれる微細繊維状セルロースの平均繊維幅Ｂと、上記濃縮工程に供した微細繊維状セルロース分散液に含まれる微細繊維状セルロースの平均繊維幅Ａとの比（Ｂ／Ａ）が好ましくは０．５〜２．０、より好ましくは０．５〜１．０になるように、分散処理条件、アルカリもしくは酸添加条件を選択する。Ｂ／Ａが前記範囲内にあれば、再製造した微細繊維状セルロース分散液に含まれる微細繊維状セルロースの平均繊維幅が、濃縮工程に供した微細繊維状セルロース分散液に含まれる微細繊維状セルロースの繊維幅とほぼ同等もしくは細くなる。そのため、再製造した微細繊維状セルロース分散液に含まれる微細繊維状セルロースは、本来の微細繊維状セルロースとしての特性（高強度や高剛性、高寸法安定性、樹脂と複合化した際の高分散性、透明性）を得やすい。
【００９９】
本実施形態の微細繊維状セルロース凝集物は、平均繊維幅が２ｎｍ〜５０ｎｍの微細繊維状セルロースと、水及び有機溶剤の少なくとも一方からなる液状化合物と、酸と、セルロースの可塑剤とを含有し、微細繊維状セルロースの含有量が６質量％〜８０質量％、液状化合物の含有量が１５質量％以上である。
【０１００】
本実施形態の微細繊維状セルロース凝集物は、平均繊維幅が２ｎｍ〜５０ｎｍの微細繊維状セルロースと、水及び有機溶剤の少なくとも一方からなる液状化合物と、無機酸と、セルロースの可塑剤とを含有し、微細繊維状セルロースの含有量が６質量％〜８０質量％、液状化合物の含有量が１５質量％以上である。
【０１０１】
本実施形態の微細繊維状セルロース凝集物は、平均繊維幅が２ｎｍ〜５０ｎｍの微細繊維状セルロースと、水及び有機溶剤の少なくとも一方からなる液状化合物と、カチオン性界面活性剤と、セルロースの可塑剤とを含有し、微細繊維状セルロースの含有量が６質量％〜８０質量％、液状化合物の含有量が１５質量％以上である。
【０１０２】
本実施形態の微細繊維状セルロース凝集物は、平均繊維幅が２ｎｍ〜５０ｎｍの微細繊維状セルロースと、水及び有機溶剤の少なくとも一方からなる液状化合物と、ジアルキルジメチルアンモニウム塩と、セルロースの可塑剤とを含有し、微細繊維状セルロースの含有量が６質量％〜８０質量％、液状化合物の含有量が１５質量％以上である。
【０１０３】
本実施形態の微細繊維状セルロース凝集物は、平均繊維幅が２ｎｍ〜５０ｎｍの微細繊維状セルロースと、水及び有機溶剤の少なくとも一方からなる液状化合物と、カチオン性高分子凝集剤と、セルロースの可塑剤とを含有し、微細繊維状セルロースの含有量が６質量％〜８０質量％、液状化合物の含有量が１５質量％以上である。
【０１０４】
本実施形態の微細繊維状セルロース凝集物は、平均繊維幅が２ｎｍ〜５０ｎｍの微細繊維状セルロースと、水及び有機溶剤の少なくとも一方からなる液状化合物と、多価金属の塩を含む凝集剤と、酸と、セルロースの可塑剤とを含有し、微細繊維状セルロースの含有量が６質量％〜８０質量％、液状化合物の含有量が１５質量％以上である。
【０１０５】
本実施形態の微細繊維状セルロース凝集物は、平均繊維幅が２ｎｍ〜５０ｎｍの微細繊維状セルロースと、水及び有機溶剤の少なくとも一方からなる液状化合物と、多価金属の塩を含む凝集剤と、無機酸と、セルロースの可塑剤とを含有し、微細繊維状セルロースの含有量が６質量％〜８０質量％、液状化合物の含有量が１５質量％以上である。
【０１０６】
本実施形態の微細繊維状セルロース凝集物は、平均繊維幅が２ｎｍ〜５０ｎｍの微細繊維状セルロースと、水及び有機溶剤の少なくとも一方からなる液状化合物と、硫酸アルミニウムと、酸と、セルロースの可塑剤とを含有し、微細繊維状セルロースの含有量が６質量％〜８０質量％、液状化合物の含有量が１５質量％以上である。
【０１０７】
本実施形態の微細繊維状セルロース凝集物は、平均繊維幅が２ｎｍ〜５０ｎｍの微細繊維状セルロースと、水及び有機溶剤の少なくとも一方からなる液状化合物と、多価金属の塩を含む凝集剤と、カチオン性界面活性剤と、セルロースの可塑剤とを含有し、微細繊維状セルロースの含有量が６質量％〜８０質量％、液状化合物の含有量が１５質量％以上である。
【０１０８】
本実施形態の微細繊維状セルロース凝集物は、平均繊維幅が２ｎｍ〜５０ｎｍの微細繊維状セルロースと、水及び有機溶剤の少なくとも一方からなる液状化合物と、多価金属の塩を含む凝集剤と、ジアルキルジメチルアンモニウム塩と、セルロースの可塑剤とを含有し、微細繊維状セルロースの含有量が６質量％〜８０質量％、液状化合物の含有量が１５質量％以上である。
【０１０９】
本実施形態の微細繊維状セルロース凝集物は、平均繊維幅が２ｎｍ〜５０ｎｍの微細繊維状セルロースと、水及び有機溶剤の少なくとも一方からなる液状化合物と、硫酸アルミニウムと、カチオン性界面活性剤と、セルロースの可塑剤とを含有し、微細繊維状セルロースの含有量が６質量％〜８０質量％、液状化合物の含有量が１５質量％以上である。
【０１１０】
本実施形態の微細繊維状セルロース凝集物は、平均繊維幅が２ｎｍ〜５０ｎｍの微細繊維状セルロースと、水及び有機溶剤の少なくとも一方からなる液状化合物と、多価金属の塩を含む凝集剤と、カチオン性高分子凝集剤と、セルロースの可塑剤を含有し、微細繊維状セルロースの含有量が６質量％〜８０質量％、液状化合物の含有量が１５質量％以上である。
【０１１１】
本実施形態の微細繊維状セルロース凝集物は、平均繊維幅が２ｎｍ〜５０ｎｍの微細繊維状セルロースと、水及び有機溶剤の少なくとも一方からなる液状化合物と、硫酸アルミニウムと、カチオン性高分子凝集剤と、セルロースの可塑剤を含有し、微細繊維状セルロースの含有量が６質量％〜８０質量％、液状化合物の含有量が１５質量％以上である。
【０１１２】
本実施形態の微細繊維状セルロース凝集物は、平均繊維幅が２ｎｍ〜５０ｎｍの微細繊維状セルロースと、水及び有機溶剤の少なくとも一方からなる液状化合物と、アルカリと、セルロースの可塑剤とを含有し、微細繊維状セルロースの含有量が６質量％〜８０質量％、液状化合物の含有量が１５質量％以上である。
【０１１３】
本実施形態の微細繊維状セルロース凝集物は、平均繊維幅が２ｎｍ〜５０ｎｍの微細繊維状セルロースと、水及び有機溶剤の少なくとも一方からなる液状化合物と、無機アルカリ化合物と、セルロースの可塑剤とを含有し、微細繊維状セルロースの含有量が６質量％〜８０質量％、液状化合物の含有量が１５質量％以上である。
【０１１４】
本実施形態の微細繊維状セルロース凝集物は、平均繊維幅が２ｎｍ〜５０ｎｍの微細繊維状セルロースと、水及び有機溶剤の少なくとも一方からなる液状化合物と、アニオン性界面活性剤と、セルロースの可塑剤とを含有し、微細繊維状セルロースの含有量が６質量％〜８０質量％、液状化合物の含有量が１５質量％以上である。
【０１１５】
本実施形態の微細繊維状セルロース凝集物は、平均繊維幅が２ｎｍ〜５０ｎｍの微細繊維状セルロースと、水及び有機溶剤の少なくとも一方からなる液状化合物と、アニオン性高分子凝集剤と、セルロースの可塑剤とを含有し、微細繊維状セルロースの含有量が６質量％〜８０質量％、液状化合物の含有量が１５質量％以上である。
【０１１６】
本実施形態の微細繊維状セルロース凝集物は、平均繊維幅が２ｎｍ〜５０ｎｍの微細繊維状セルロースと、水及び有機溶剤の少なくとも一方からなる液状化合物と、多価金属の塩を含む凝集剤と、アルカリと、セルロースの可塑剤とを含有し、微細繊維状セルロースの含有量が６質量％〜８０質量％、液状化合物の含有量が１５質量％以上である。
【０１１７】
本実施形態の微細繊維状セルロース凝集物は、平均繊維幅が２ｎｍ〜５０ｎｍの微細繊維状セルロースと、水及び有機溶剤の少なくとも一方からなる液状化合物と、多価金属の塩を含む凝集剤と、無機アルカリ化合物と、セルロースの可塑剤とを含有し、微細繊維状セルロースの含有量が６質量％〜８０質量％、液状化合物の含有量が１５質量％以上である。
【０１１８】
本実施形態の微細繊維状セルロース凝集物は、平均繊維幅が２ｎｍ〜５０ｎｍの微細繊維状セルロースと、水及び有機溶剤の少なくとも一方からなる液状化合物と、リン酸水素二ナトリウムと、アルカリと、セルロースの可塑剤とを含有し、微細繊維状セルロースの含有量が６質量％〜８０質量％、液状化合物の含有量が１５質量％以上である。
【０１１９】
本実施形態の微細繊維状セルロース凝集物は、平均繊維幅が２ｎｍ〜５０ｎｍの微細繊維状セルロースと、水及び有機溶剤の少なくとも一方からなる液状化合物と、多価金属の塩を含む凝集剤と、アニオン性界面活性剤と、セルロースの可塑剤とを含有し、微細繊維状セルロースの含有量が６質量％〜８０質量％、液状化合物の含有量が１５質量％以上である。
【０１２０】
本実施形態の微細繊維状セルロース凝集物は、平均繊維幅が２ｎｍ〜５０ｎｍの微細繊維状セルロースと、水及び有機溶剤の少なくとも一方からなる液状化合物と、リン酸水素二ナトリウムと、アニオン性界面活性剤と、セルロースの可塑剤とを含有し、微細繊維状セルロースの含有量が６質量％〜８０質量％、液状化合物の含有量が１５質量％以上である。
【０１２１】
本実施形態の微細繊維状セルロース凝集物は、平均繊維幅が２ｎｍ〜５０ｎｍの微細繊維状セルロースと、水及び有機溶剤の少なくとも一方からなる液状化合物と、多価金属の塩を含む凝集剤と、アニオン性高分子凝集剤と、セルロースの可塑剤を含有し、微細繊維状セルロースの含有量が６質量％〜８０質量％、液状化合物の含有量が１５質量％以上である。
【０１２２】
本実施形態の微細繊維状セルロース凝集物は、平均繊維幅が２ｎｍ〜５０ｎｍの微細繊維状セルロースと、水及び有機溶剤の少なくとも一方からなる液状化合物と、リン酸水素二ナトリウムと、アニオン性高分子凝集剤と、セルロースの可塑剤を含有し、微細繊維状セルロースの含有量が６質量％〜８０質量％、液状化合物の含有量が１５質量％以上である。
【０１２３】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、酸とを含有する凝集剤を添加して前記微細繊維状セルロースを凝集させる。
【０１２４】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、無機酸とを含有する凝集剤を添加して前記微細繊維状セルロースを凝集させる。
【０１２５】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、硫酸アルミニウムと、酸とを含有する凝集剤を添加して前記微細繊維状セルロースを凝集させる。
【０１２６】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、カチオン性界面活性剤とを含有する凝集剤を添加して前記微細繊維状セルロースを凝集させる。
【０１２７】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、ジアルキルジメチルアンモニウム塩とを含有する凝集剤を添加して前記微細繊維状セルロースを凝集させる。
【０１２８】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、硫酸アルミニウムと、カチオン性界面活性剤とを含有する凝集剤を添加して前記微細繊維状セルロースを凝集させる。
【０１２９】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、カチオン性高分子凝集剤とを含有する凝集剤を添加して前記微細繊維状セルロースを凝集させる。
【０１３０】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、硫酸アルミニウムと、カチオン性高分子凝集剤とを含有する凝集剤を添加して前記微細繊維状セルロースを凝集させる。
【０１３１】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、アルカリとを含有する凝集剤を添加して前記微細繊維状セルロースを凝集させる。
【０１３２】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、無機アルカリ化合物とを含有する凝集剤を添加して前記微細繊維状セルロースを凝集させる。
【０１３３】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、リン酸水素二ナトリウムと、アルカリとを含有する凝集剤を添加して前記微細繊維状セルロースを凝集させる。
【０１３４】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、アニオン性界面活性剤とを含有する凝集剤を添加して前記微細繊維状セルロースを凝集させる。
【０１３５】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、リン酸水素二ナトリウムと、アニオン性界面活性剤とを含有する凝集剤を添加して前記微細繊維状セルロースを凝集させる。
【０１３６】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、アニオン性高分子凝集剤とを含有する凝集剤を添加して前記微細繊維状セルロースを凝集させる。
【０１３７】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、リン酸水素二ナトリウムと、アニオン性高分子凝集剤とを含有する凝集剤を添加して前記微細繊維状セルロースを凝集させる。
【０１３８】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、酸と、セルロースの可塑剤とを含有する凝集剤を添加して前記微細繊維状セルロースを凝集させる。
【０１３９】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、無機酸と、セルロースの可塑剤とを含有する凝集剤を添加して前記微細繊維状セルロースを凝集させる。
【０１４０】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、カチオン性界面活性剤と、セルロースの可塑剤とを含有する凝集剤を添加して前記微細繊維状セルロースを凝集させる。
【０１４１】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、ジアルキルジメチルアンモニウム塩と、セルロースの可塑剤とを含有する凝集剤を添加して前記微細繊維状セルロースを凝集させる。
【０１４２】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、カチオン性高分子凝集剤と、セルロースの可塑剤とを含有する凝集剤を添加して前記微細繊維状セルロースを凝集させる。
【０１４３】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、酸と、セルロースの可塑剤とを含有する凝集剤を添加して前記微細繊維状セルロースを凝集させる。
【０１４４】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、無機酸と、セルロースの可塑剤とを含有する凝集剤を添加して前記微細繊維状セルロースを凝集させる。
【０１４５】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、硫酸アルミニウムと、酸と、セルロースの可塑剤とを含有する凝集剤を添加して前記微細繊維状セルロースを凝集させる。
【０１４６】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、カチオン性界面活性剤と、セルロースの可塑剤とを含有する凝集剤を添加して前記微細繊維状セルロースを凝集させる。
【０１４７】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、ジアルキルジメチルアンモニウム塩と、セルロースの可塑剤とを含有する凝集剤を添加して前記微細繊維状セルロースを凝集させる。
【０１４８】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、硫酸アルミニウムと、カチオン性界面活性剤と、セルロースの可塑剤とを含有する凝集剤を添加して前記微細繊維状セルロースを凝集させる。
【０１４９】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、カチオン性高分子凝集剤と、セルロースの可塑剤とを含有する凝集剤を添加して前記微細繊維状セルロースを凝集させる。
【０１５０】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、硫酸アルミニウムと、カチオン性高分子凝集剤と、セルロースの可塑剤とを含有する凝集剤を添加して前記微細繊維状セルロースを凝集させる。
【０１５１】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、アルカリと、セルロースの可塑剤とを含有する凝集剤を添加して前記微細繊維状セルロースを凝集させる。
【０１５２】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、無機アルカリ化合物と、セルロースの可塑剤とを含有する凝集剤を添加して前記微細繊維状セルロースを凝集させる。
【０１５３】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、アニオン性界面活性剤と、セルロースの可塑剤とを含有する凝集剤を添加して前記微細繊維状セルロースを凝集させる。
【０１５４】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、アニオン性高分子凝集剤と、セルロースの可塑剤とを含有する凝集剤を添加して前記微細繊維状セルロースを凝集させる。
【０１５５】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、アルカリと、セルロースの可塑剤とを含有する凝集剤を添加して前記微細繊維状セルロースを凝集させる。
【０１５６】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、無機アルカリ化合物と、セルロースの可塑剤とを含有する凝集剤を添加して前記微細繊維状セルロースを凝集させる。
【０１５７】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、リン酸水素二ナトリウムと、アルカリと、セルロースの可塑剤とを含有する凝集剤を添加して前記微細繊維状セルロースを凝集させる。
【０１５８】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、アニオン性界面活性剤と、セルロースの可塑剤とを含有する凝集剤を添加して前記微細繊維状セルロースを凝集させる。
【０１５９】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、リン酸水素二ナトリウムと、アニオン性界面活性剤と、セルロースの可塑剤とを含有する凝集剤を添加して前記微細繊維状セルロースを凝集させる。
【０１６０】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、多価金属の塩を含む凝集剤と、アニオン性高分子凝集剤と、セルロースの可塑剤とを含有する凝集剤を添加して前記微細繊維状セルロースを凝集させる。
【０１６１】
本実施形態の微細繊維状セルロース凝集物の製造方法は、平均繊維幅が２ｎｍ〜２００ｎｍの微細繊維状セルロース及び第１の分散媒を含有する第１の微細繊維状セルロース分散液を濃縮する濃縮工程を有し、前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、前記凝集工程では、前記第１の微細繊維状セルロース分散液に、リン酸水素二ナトリウムと、アニオン性高分子凝集剤と、セルロースの可塑剤とを含有する凝集剤を添加して前記微細繊維状セルロースを凝集させる。  
【実施例】
【０１６２】
＜実施例１−１＞（化学処理工程）
セルロース原料として、カルボキシ基含有量０．０６ｍｍｏｌ／ｇ、固形分濃度３０質量％（水分７０質量％）、絶乾質量換算で２０ｇの広葉樹漂白クラフトパルプ（ＬＢＫＰ）を用意した。上記ＬＢＫＰを容器内に収容し、その容器にオゾン濃度２００ｇ／ｍ３のオゾン・酸素混合気体を３０Ｌ導入し、２５℃で２分間振とうした。このときのオゾン添加率はパルプ乾燥質量に対して３０質量％であった。６時間静置した後、容器内のオゾンおよび空気を除去してオゾン酸化処理を終了した。処理終了後、イオン交換水で懸濁洗浄し、洗浄水のｐＨが６以上になるまで洗浄を繰り返した。その後、濾紙を用いて減圧濾過し、固形分濃度２０質量％のオゾン酸化パルプを得た。
次いで、オゾン酸化パルプ１００ｇ（絶乾質量換算で２０ｇ）に対し、塩酸によりｐＨを４〜５に調整した０．３質量％の亜塩素酸ナトリウム水溶液を２００ｇ（セルロース繊維の絶乾質量に対して、亜塩素酸ナトリウムとして３質量％相当）添加し、７０℃で３時間反応させて追酸化処理を施した。追酸化処理終了後、イオン交換水で懸濁洗浄し、洗浄水のｐＨが６以上になるまで洗浄を繰り返して、酸化処理パルプを得た。
上記酸化処理パルプ（絶乾質量換算で２０ｇ）にイオン交換水を添加して、固形分濃度２質量％の分散液を調製した。この分散液に水酸化ナトリウムを、水酸化ナトリウム濃度が０．３質量％になるよう添加し、５分間攪拌した後、室温で３０分静置した。処理終了後、イオン交換水で懸濁洗浄し、洗浄水のｐＨが８以下になるまで洗浄を繰り返して、アルカリ処理パルプを含む分散液を得た。【０１６３】
（解繊工程）
次いで、前記アルカリ処理パルプを含む分散液にイオン交換水を加えて、セルロース繊維濃度０．５質量％のセルロース繊維水分散液を調製した。前記セルロース繊維水分散液を解繊処理装置（エム・テクニック社製、クレアミックス−２．２Ｓ）を用いて、２１５００回転／分の条件で３０分間解繊処理し、微細繊維状セルロース分散液を得た。
得られた微細繊維状セルロース分散液を１２，０００Ｇ×１０分間遠心分離（遠心分離機：コクサン社製「Ｈ−２００ＮＲ」）し、上澄みを回収し、その上澄みにイオン交換水を添加して、セルロース含有量が０．２質量％の上澄み液（Ａ）を得た。【０１６４】
（凝集工程）
上澄み液（Ａ）１１０．５ｇを攪拌しながら４Ｎの硫酸水溶液（無機酸）を添加し、微細繊維状セルロースを凝集させて、ｐＨ２．８のゲル状凝集物を得た。【０１６５】
（濾過工程）
焼結サイズが３０μｍ〜５０μｍのブフナーロート型ガラスフィルター（アドバンテック株式会社製ＫＧ−９０）上に予めイソプロピルアルコールに浸漬していたＰＴＦＥメンブレンフィルター（ＡＤＶＡＮＴＥＣ社、孔径０．５μｍ）を載せて濾過瓶上に設置した。その際の濾過面積は０．００４４１ｍ２であった。
次いで、得られたゲル状凝集物を大気圧下、２３℃で前記メンブレンフィルター上に載せ、アスピレーターを用いて吸引濾過（吸引圧力０．０８ＭＰa）し、ゲル状凝集物を濃縮して、微細繊維状セルロース凝集物を得た。【０１６６】
（再分散工程）
濾過工程によって得た微細繊維状セルロース凝集物を水に添加して微細繊維状セルロース含有液を得た。その微細繊維状セルロース含有液を攪拌しながら、１Ｎの水酸化ナトリウムを添加してｐＨを１１．６に調整した。このときの総質量は、凝集工程前の上澄み液（Ａ）と同様の１１０．５ｇとした。その後、ホモミキサー（ＩＫＡ社製、ＵＬＴＲＡ−ＴＵＲＲＡＸ）を用い、１１０００回転／分の条件で１分間再分散処理して、微細繊維状セルロース水分散液を得た。【０１６７】
＜実施例１−２＞
再分散工程において微細繊維状セルロース含有液に水酸化ナトリウムを添加しなかった以外は実施例１−１と同様にして、微細繊維状セルロース水分散液を得た。【０１６８】
＜実施例１−３＞
実施例１−１における凝集工程を省略し、濾過工程においてゲル状凝集物の代わりに上澄み液（Ａ）を濃縮した以外は実施例１−１と同様にして、微細繊維状セルロース水分散液を得た。【０１６９】
＜実施例２−１＞（化学処理工程）
リン酸二水素ナトリウム二水和物１．６９ｇ、リン酸水素二ナトリウム１．２１ｇを３．３９ｇの水に溶解させ、リン酸系化合物の水溶液（以下、「リン酸化試薬」という。）を得た。このリン酸化試薬のｐＨは２５℃で６．０であった。
実施例１で用いたものと同様のＬＢＫＰを含水率８０質量％になるようイオン交換水で希釈し、セルロース原料分散液を得た。このセルロース原料分散液１５ｇに前記リン酸化試薬６．２９ｇ（乾燥パルプ１００質量部に対してリン元素量として２０質量部）を加え、１０５℃の送風乾燥機（ヤマト科学株式会社 ＤＫＭ４００）で１５分に一度混練しながら質量が恒量となるまで乾燥させた。次いで、１５０℃の送風乾燥機で１時間加熱処理して、セルロースにリン酸基を導入した。
次いで、リン酸基を導入したセルロースに３００ｍｌのイオン交換水を加え、攪拌しながら洗浄した後、脱水した。脱水後のパルプを３００ｍｌのイオン交換水で希釈し、攪拌しながら、１Ｎの水酸化ナトリウム水溶液５ｍｌを少しずつ添加し、ｐＨが１２〜１３のアルカリ処理パルプ分散液を得た。その後、このアルカリ処理パルプ分散液を脱水し、３００ｍｌのイオン交換水を加えて洗浄した。この脱水・洗浄をさらに２回繰り返した。【０１７０】
（解繊工程）
上記洗浄・脱水後のパルプにイオン交換水を添加した後、攪拌して、０．５質量％の分散液を調製した。この分散液を、解繊処理装置（エム・テクニック社製、クレアミックス−２．２Ｓ）を用いて、２１５００回転／分の条件で３０分間解繊処理して、微細繊維状セルロース分散液を得た。
得られた微細繊維状セルロース分散液を１２，０００Ｇ×１０分間遠心分離（遠心分離機：コクサン社製「Ｈ−２００ＮＲ」）し、上澄みを回収し、その上澄みにイオン交換水を添加して、セルロース含有量が０．２質量％の上澄み液（Ｂ）を得た。【０１７１】
（凝集工程）
上澄み液（Ｂ）１１０．５ｇを攪拌しながら４Ｎの硫酸水溶液（無機酸）を添加し、微細繊維状セルロースを凝集させて、ｐＨ１．５のゲル状凝集物を得た。【０１７２】
（濾過工程・再分散工程）
実施例１−１における濾過工程・再分散工程と同様にして、微細繊維状セルロース水分散液を得た。【０１７３】
＜実施例２−２＞
再分散工程において微細繊維状セルロース含有液に水酸化ナトリウムを添加しなかった以外は実施例２−１と同様にして、微細繊維状セルロース水分散液を得た。【０１７４】
＜実施例２−３＞
実施例２−１における凝集工程を省略し、濾過工程においてゲル状凝集物の代わりに上澄み液（Ｂ）を濃縮した以外は実施例２−１と同様にして、微細繊維状セルロース水分散液を得た。【０１７５】
＜実施例３−１＞（化学処理工程・解繊工程）
実施例１−１で用いたものと同様のＬＢＫＰを用い、ナイアガラビーター（容量２３リットル、東西精器社製）で２００分間叩解し、セルロース原料分散液（パルプ濃度２質量％）を得た。
セルロース原料分散液を脱水して濃度３質量％にし、０．１質量％硫酸でｐＨ６に調整し、５０℃になるまで水浴で温めた後、酵素ｏｐｔｉｍａｓｅＣＸ７Ｌ（Ｇｅｎｅｎｃｏｒ社製）をパルプ（固形分換算）に対して３質量％添加し、５０℃、１時間撹拌しながら反応させて、酵素処理を施した。その後、９５℃以上、２０分間加熱して、酵素を失活させて、酵素処理分散液を得た。
酵素処理分散液を、セルロース含有量が１質量％における電導度が所定値以下（１０μＳ／ｃｍ）になるまで、イオン交換水で洗浄しながら減圧濾過を行った（Ｎｏ．２濾紙使用、ＡＤＶＡＮＴＥＣ社）。濾紙上の残留物をイオン交換水に入れて攪拌し、０．５質量％の分散液を調製した。その分散液を、高速回転型解繊機（エム・テクニック社製「クレアミックス」）を用いて、２１，５００回転、３０分間微細化処理（解繊）を施して、微細繊維状セルロース分散液を得た。
得られた微細繊維状セルロース分散液を実施例１−１と同様に遠心分離し、濃度調整して、上澄み液（Ｃ）を得た。【０１７６】
（凝集工程・濾過工程・再分散工程）
上澄み液（Ｃ）を用い、実施例１−１における凝集工程・濾過工程・再分散工程と同様にして、微細繊維状セルロース水分散液を得た。【０１７７】
＜実施例３−２＞
再分散工程において微細繊維状セルロース含有液に水酸化ナトリウムを添加しなかった以外は実施例３−１と同様にして、微細繊維状セルロース水分散液を得た。【０１７８】
＜実施例３−３＞
実施例３−１における凝集工程を省略し、濾過工程においてゲル状凝集物の代わりに上澄み液（Ｃ）を濃縮した以外は実施例３−１と同様にして、微細繊維状セルロース水分散液を得た。【０１７９】
＜実施例４−１＞（化学処理工程・解繊工程）
実施例１−１で用いたものと同様のＬＢＫＰを１０５℃で３時間乾燥させて水分３質量％以下の乾燥パルプを得た。次いで、乾燥パルプ４ｇと無水マレイン酸４ｇ（乾燥パルプ１００質量部に対して１００質量部）とをオートクレーブに充填し、１５０℃で２時間処理した。次いで、無水マレイン酸で処理されたパルプを５００ｍＬの水で３回洗浄した後、イオン交換水を添加して４９０ｍＬの無水マレイン酸処理パルプ分散液を調製した。
次いで、無水マレイン酸処理パルプ分散液を攪拌しながら、４Ｎの水酸化ナトリウム水溶液１０ｍＬを少しずつ添加してｐＨを１２〜１３に調整して、パルプをアルカリ処理した。その後、ｐＨが８以下になるまで、アルカリ処理後のパルプを水で洗浄した。
次いで、アルカリ処理後のパルプにイオン交換水を添加し、固形分濃度０．５質量％のアルカリ処理パルプ分散液を調製した。
得られたアルカリ処理パルプ分散液を実施例１−１と同様に解繊処理し、遠心分離し、濃度調整して、上澄み液（Ｄ）を得た。【０１８０】
（凝集工程・濾過工程・再分散工程）
上澄み液（Ｄ）を用い、実施例１−１における凝集工程・濾過工程・再分散工程と同様にして、微細繊維状セルロース水分散液を得た。【０１８１】
＜実施例４−２＞
再分散工程において微細繊維状セルロース含有液に水酸化ナトリウムを添加しなかった以外は実施例４−１と同様にして、微細繊維状セルロース水分散液を得た。【０１８２】
＜実施例４−３＞
実施例４−１における凝集工程を省略し、濾過工程においてゲル状凝集物の代わりに上澄み液（Ｄ）を濃縮した以外は実施例４−１と同様にして、微細繊維状セルロース水分散液を得た。【０１８３】
＜実施例５−１＞
実施例１−１における微細繊維状セルロース分散液の遠心分離を省略し、濃縮工程において上澄み液（Ａ）の代わりに微細繊維状セルロース分散液を濃縮した以外は実施例１−１と同様にして、微細繊維状セルロース水分散液を得た。【０１８４】
＜実施例５−２＞
再分散工程において微細繊維状セルロース含有液に水酸化ナトリウムを添加しなかった以外は実施例５−１と同様にして、微細繊維状セルロース水分散液を得た。【０１８５】
＜実施例５−３＞
実施例５−１における凝集工程を省略し、濃縮工程においてゲル状凝集物の代わりに微細繊維状セルロース分散液を濃縮した以外は実施例５−１と同様にして、微細繊維状セルロース水分散液を得た。【０１８６】
＜実施例６−１＞
実施例３−１における微細繊維状セルロース分散液の遠心分離を省略し、濃縮工程において上澄み液（Ｃ）の代わりに微細繊維状セルロース分散液を濃縮した以外は実施例３−１と同様にして、微細繊維状セルロース水分散液を得た。【０１８７】
＜実施例６−２＞
再分散工程において微細繊維状セルロース含有液に水酸化ナトリウムを添加しなかった以外は実施例６−１と同様にして、微細繊維状セルロース水分散液を得た。【０１８８】
＜実施例６−３＞
実施例６−１における凝集工程を省略し、濃縮工程においてゲル状凝集物の代わりに微細繊維状セルロース分散液を濃縮した以外は実施例６−１と同様にして、微細繊維状セルロース水分散液を得た。【０１８９】
＜実施例７−１＞（化学処理工程）
実施例１−１で用いたものと同様のＬＢＫＰを用い、ナイアガラビーター（容量２３リットル、東西精器社製）で２００分間叩解し、セルロース原料分散液（パルプ濃度２質量％）を得た。得られたパルプスラリーを遠心脱水機（株式会社コクサン製）にて２０００ｒｐｍ、１５分条件で脱液し、パルプ濃度を２５質量％にまで濃縮した。次に、回転数を８００ｒｐｍに調節したＩＫＡ攪拌機に上記パルプを乾燥質量で６０質量部、水酸化ナトリウムを７質量部、ＩＰＡを２３５２質量部、水を５８８質量部仕込み、３０℃で３０分混合攪拌した後に８０℃まで昇温し、カチオン化剤としてグリシジルトリメチルアンモニウムクロライドを有効分換算で１２０質量部添加した。１時間反応した後に、反応物を取り出して中和、洗浄、濃縮して２５質量％濃度のカチオン化パルプを得た。【０１９０】
（解繊工程）
次いで、前記カチオン化パルプを含む分散液にイオン交換水を加えて、セルロース繊維濃度０．５質量％のセルロース繊維水分散液を調製した。前記セルロース繊維水分散液を解繊処理装置（エム・テクニック社製、クレアミックス−２．２Ｓ）を用いて、２１５００回転／分の条件で３０分間解繊処理し、微細繊維状セルロース分散液を得た。
得られた微細繊維状セルロース分散液を１２，０００Ｇ×１０分間遠心分離（遠心分離機：コクサン社製「Ｈ−２００ＮＲ」）し、上澄みを回収し、その上澄みにイオン交換水を添加して、セルロース含有量が０．２質量％の上澄み液（Ｅ）を得た。【０１９１】
（凝集工程）
上澄み液（Ｅ）１１０．５ｇを攪拌しながら１Ｎの水酸化ナトリウム水溶液（無機アルカリ）を添加し、微細繊維状セルロースを凝集させて、ｐＨ１２のゲル状凝集物を得た。【０１９２】
（濾過工程）
焼結サイズが３０μｍ〜５０μｍのブフナーロート型ガラスフィルター（アドバンテック株式会社製ＫＧ−９０）上に予めイソプロピルアルコールに浸漬していたＰＴＦＥメンブレンフィルター（ＡＤＶＡＮＴＥＣ社、孔径０．５μｍ）を載せて濾過瓶上に設置した。その際の濾過面積は０．００４４１ｍ２であった。
次いで、得られたゲル状凝集物を大気圧下、２３℃で前記メンブレンフィルター上に載せ、アスピレーターを用いて吸引濾過（吸引圧力０．０８ＭＰa）し、ゲル状凝集物を濃縮して、微細繊維状セルロース凝集物を得た。【０１９３】
（再分散工程）
濾過工程によって得た微細繊維状セルロース凝集物を水に添加して微細繊維状セルロース含有液を得た。その微細繊維状セルロース含有液を攪拌しながら、４Ｎの塩酸を添加してｐＨを４．０に調整した。このときの総質量は、凝集工程前の上澄み液（Ａ）と同様の１１０．５ｇとした。その後、ホモミキサー（ＩＫＡ社製、ＵＬＴＲＡ−ＴＵＲＲＡＸ）を用い、１１０００回転／分の条件で１分間再分散処理した。次いで、超音波分散機（ヒールッシャー社製、ＵＰ４００Ｓ）を用い、Ｃｙｃｌｅ１、Ａｍｐｌｉｔｕｄｅ１００％の条件で、３０秒間、超音波を照射して、微細繊維状セルロースの水分散液を得た。【０１９４】
＜実施例７−２＞
再分散工程において微細繊維状セルロース含有液に塩酸を添加しなかった以外は実施例７−１と同様にして、微細繊維状セルロース水分散液を得た。【０１９５】
＜実施例７−３＞
実施例７−１における凝集工程を省略し、濾過工程においてゲル状凝集物の代わりに上澄み液（Ｅ）を濃縮した以外は実施例７−１と同様にして、微細繊維状セルロース水分散液を得た。【０１９６】
＜実施例８＞
実施例１−１において濾過工程で得た１２質量％の微細繊維状セルロース凝集物を１００℃のオーブンで乾燥して、２０質量％の微細繊維状セルロース凝集物を得た。この２０質量％の微細繊維状セルロース凝集物を用い、実施例１における再分散工程と同様にｐＨ調整、ホモミキサーでの処理を行った後、超音波分散機（ヒールッシャー社製、ＵＰ４００Ｓ）を用い、Ｃｙｃｌｅ１、Ａｍｐｌｉｔｕｄｅ１００％の条件で、３０秒間、超音波を照射して、微細繊維状セルロースの水分散液を得た。【０１９７】
＜実施例９＞
実施例１−１において濾過工程で得た１２質量％の微細繊維状セルロース凝集物を１００℃のオーブンで乾燥して、３０質量％の微細繊維状セルロース凝集物を得た以外は実施例８と同様にして、微細繊維状セルロース水分散液を得た。【０１９８】
＜実施例１０＞
実施例１−１において濾過工程で得た１２質量％の微細繊維状セルロース凝集物を１００℃のオーブンで乾燥して、４７質量％の微細繊維状セルロース凝集物を得た以外は実施例８と同様にして、微細繊維状セルロース水分散液を得た。【０１９９】
＜実施例１１＞
実施例１−１において濾過工程で得た１２質量％の微細繊維状セルロース凝集物を１００℃のオーブンで乾燥して、７８質量％の微細繊維状セルロース凝集物を得た以外は実施例８と同様にして、微細繊維状セルロース水分散液を得た。【０２００】
＜実施例１２＞
実施例１−１の凝集工程において、４Ｎ硫酸の代わりに２質量％硫酸アルミニウム溶液をパルプの乾燥質量に対し、４質量％添加した。得られた微細繊維状セルロース凝集物を実施例８の再分散工程と同様の処理を行い、微細繊維状セルロース水分散液を得た。【０２０１】
＜実施例１３＞
凝集工程において、４Ｎ硫酸の代わりに多価金属の塩を含む凝集剤であるポリ塩化アルミニウム溶液（浅田工業株式会社製Ｐａｈｏ＃２Ｓ）をＡｌ（ＯＨ）３分換算でパルプの乾燥質量に対し、１２質量％添加した以外は実施例１２と同様にして、微細繊維状セルロース水分散液を得た。【０２０２】
＜実施例１４＞
凝集工程において、１Ｎ水酸化ナトリウムの代わりに多価金属の塩を含む凝集剤である１０質量％硫酸ナトリウム溶液をパルプの乾燥質量に対し、２００質量％添加した以外は実施例７−１と同様にして、微細繊維状セルロース水分散液を得た。【０２０３】
＜実施例１５＞
凝集工程において、１Ｎ水酸化ナトリウムの代わりに多価金属の塩を含む凝集剤である１０質量％リン酸水素二ナトリウム溶液をパルプの乾燥質量に対し、１００質量％添加した以外は実施例７−１と同様にして、微細繊維状セルロース水分散液を得た。【０２０４】
＜実施例１６＞
実施例１−１の凝集工程において、４Ｎ硫酸の代わりにカチオン性界面活性剤である塩化ジデシルジメチルアンモニウム（第一工業製薬株式会社製カチオーゲンＤＤＭ-ＰＧ）をパルプの乾燥質量に対し、１０質量％添加した。得られた微細繊維状セルロース凝集物を実施例８の再分散工程と同様の処理を行い、微細繊維状セルロース水分散液を得た。【０２０５】
＜実施例１７＞
実施例７−１の凝集工程において、１Ｎの水酸化ナトリウム水溶液の代わりに２％オレイン酸ナトリウム（アニオン性界面活性剤）をパルプの乾燥質量に対し、１０質量％添加した。得られた微細繊維状セルロース凝集物を実施例８の再分散工程と同様の処理を行い、微細繊維状セルロース水分散液を得た。【０２０６】
＜実施例１８＞
実施例９の凝集工程において、４Ｎ硫酸に加え、可塑剤であるソルビトール（三菱商事フードテック株式会社製ソルビットＴ-７０）をパルプの乾燥質量に対し、５０００質量％添加した。得られた微細繊維状セルロース凝集物を実施例８の再分散工程と同様の処理を行い、微細繊維状セルロース水分散液を得た。【０２０７】
＜実施例１９＞
実施例９の凝集工程において、４Ｎ硫酸に加え、可塑剤であるエチレングリコールをパルプの乾燥質量に対し、５０００質量％添加した。得られた微細繊維状セルロース凝集物を実施例８の再分散工程と同様の処理を行い、微細繊維状セルロース水分散液を得た。【０２０８】
＜実施例２０＞
実施例９の凝集工程において、４Ｎ硫酸に加え、可塑剤であるグリセリンをパルプの乾燥質量に対し、５０００質量％添加した。得られた微細繊維状セルロース凝集物を実施例８の再分散工程と同様の処理を行い、微細繊維状セルロース水分散液を得た。【０２０９】
（評価）
各実施例の微細繊維状セルロース凝集物について、平均繊維幅、微細繊維状セルロース含有量、液状化合物含有量、ｐＨ、濃縮時の濾過時間、微細繊維状セルロースの再分散性を下記の方法により測定した。測定結果を表１乃至３に示す。【０２１０】
［平均繊維幅］
平均繊維幅については、上記段落［００１２］に記載の方法で測定した。
［微細繊維状セルロース含有量］
微細繊維状セルロース凝集物の質量を測定した後、１０５℃で１２時間加熱して乾燥して乾燥物を調製し、その乾燥物の質量を測定した。そして、［（乾燥物の質量）／（微細繊維状セルロース凝集物の質量）］×１００の式より微細繊維状セルロース含有量を求めた。
［液状化合物含有量］
［（微細繊維状セルロース凝集物の質量−乾燥物の質量−添加した酸、アルカリ、凝集剤のいずれかの質量）／（微細繊維状セルロース凝集物の質量）］×１００の式より液状化合物含有量を求めた。
［ｐＨ］
ｐＨ計を用いて２３℃で測定した。【０２１１】
［濾過時間］
濾過工程においてゲル状凝集物から微細繊維状セルロース凝集物が得られる時間を測定した。微細繊維状セルロース凝集物表面の光沢が消失し且つ濾液質量が濾過開始時の液質量の９７％に達した時点で濾過時間の測定を終了した。【０２１２】
［再分散性］
実施例１〜４，７〜２０については、濃縮前の上澄み液（凝集工程前の上澄み液）のヘイズと再分散後の微細繊維状セルロースの水分散液のヘイズを、村上色彩技術研究所社製のヘイズメーターＨＭ−１５０を使用して測定した。
実施例５，６については、濃縮前の微細繊維状セルロース分散液（凝集工程前の微細繊維状セルロース分散液）のヘイズと再分散後の微細繊維状セルロースの水分散液のヘイズを、村上色彩技術研究所社製のヘイズメーターＨＭ−１５０を使用して測定した。
濃縮前の上澄み液または微細繊維状セルロース分散液のヘイズと再分散後の微細繊維状セルロースの水分散液のヘイズとの差が小さい程、再分散性に優れる。【０２１３】
【表１】
2014024876.tif 000003
【０２１４】
【表２】
2014024876.tif 000004
【０２１５】
【表３】
2014024876.tif 000005
【０２１６】
各実施例では、微細繊維状セルロース凝集物を再分散することにより微細繊維状セルロースの水分散液を得ることができた。
また、解繊工程後に凝集工程及び濾過工程を経て微細繊維状セルロース凝集物を得た実施例（実施例１−１，１−２，２−１，２−２，３−１，３−２，４−１，４−２，５−１，５−２，６−１，６−２，７−１，７−２，及び８〜２０）では、濾過時間が短く、微細繊維状セルロースの再分散性が優れていた。また、再分散の際に水酸化ナトリウムを添加した実施例１−１，２−１，３−１，４−１，５−１，６−１，及び８〜１３，１６及び１８〜２０では、微細繊維状セルロースの再分散性が特に優れていた。また、再分散の際に塩酸を添加した実施例７−１及び１４，１５，１７では、微細繊維状セルロースの再分散性が特に優れていた。また、微細繊維状セルロースの凝集体にセルロースの可塑剤が含まれる実施例１８〜２０の場合、微細繊維状セルロースの再分散性は特に優れていた。
凝集工程を省略して微細繊維状セルロース凝集物を得た実施例（実施例１−３，２−３，３−３，４−３，５−３，６−３，７−３）では、濾過時間が長くなった。
【産業上の利用可能性】
【０２１７】
微細繊維状セルロース当たりの輸送コスト及び保管コストを削減できる微細繊維状セルロース凝集物を提供することができる。また、この微細繊維状セルロース凝集物を製造する微細繊維状セルロース凝集物の製造方法を提供することができる。
【手続補正書】
【提出日】平成27年8月21日(2015.8.21)
【手続補正１】
【補正対象書類名】特許請求の範囲
【補正対象項目名】全文
【補正方法】変更
【補正の内容】
【特許請求の範囲】
【請求項１】
平均繊維幅が２ｎｍ〜５０ｎｍの微細繊維状セルロースと、水及び有機溶剤の少なくとも一方からなる液状化合物と、多価金属の塩を含む凝集剤とを含有し、前記微細繊維状セルロースの含有量が微細繊維状セルロース凝集物全体の質量に対して６質量％〜８０質量％、前記液状化合物の含有量が微細繊維状セルロース凝集物全体の質量に対して１５質量％以上である、微細繊維状セルロース凝集物。
【請求項２】
さらに酸、カチオン性界面活性剤、及びカチオン性高分子凝集剤からなる群から選択される少なくとも一種を含有する、請求項１に記載の微細繊維状セルロース凝集物。
【請求項３】
さらにアルカリ、アニオン性界面活性剤、及びアニオン性高分子凝集剤からなる群から選択される少なくとも一種を含有する、請求項１に記載の微細繊維状セルロース凝集物。
【請求項４】
さらにセルロースの可塑剤を含有する、請求項１〜３のいずれか一項に記載の微細繊維状セルロース凝集物。
【請求項５】
前記微細繊維状セルロース凝集物に含まれる固形分の４０質量％以上が前記微細繊維状セルロースである、請求項１〜４のいずれか一項に記載の微細繊維状セルロース凝集物。
【請求項６】
前記微細繊維状セルロースの最大繊維幅が５０ｎｍ以下である、請求項１〜５のいずれか一項に記載の微細繊維状セルロース凝集物。
【請求項７】
平均繊維幅が２ｎｍ〜２００ｎｍの微細繊維状セルロース及び第１の分散媒を含有する第１の微細繊維状セルロース分散液を濃縮する濃縮工程を有し、
前記濃縮工程は、前記第１の微細繊維状セルロース分散液に、多価金属の塩を含有する凝集剤を添加して、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有する、微細繊維状セルロース凝集物の製造方法。
【請求項８】
前記微細繊維状セルロースの表面電荷が負であり、前記凝集工程では、前記第１の微細繊維状セルロース分散液に、酸、カチオン性界面活性剤、及びカチオン性高分子凝集剤からなる群から選択される少なくとも一種を添加して前記微細繊維状セルロースを凝集させる、請求項７に記載の微細繊維状セルロース凝集物の製造方法。
【請求項９】
平均繊維幅が２ｎｍ〜２００ｎｍの正の表面電荷を有する微細繊維状セルロース及び第１の分散媒を含有する第１の微細繊維状セルロース分散液を濃縮する濃縮工程を有し、
前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記第１の分散媒を除去する濾過工程とを有し、
前記凝集工程では、前記第１の微細繊維状セルロース分散液に、アルカリ、アニオン性界面活性剤、及びアニオン性高分子凝集剤からなる群から選択される少なくとも一種を添加して前記微細繊維状セルロースを凝集させる、微細繊維状セルロース凝集物の製造方法。
【請求項１０】
前記凝集工程は、前記微細繊維状セルロース凝集物がセルロースの可塑剤を添加することを含む、請求項７〜９のいずれか一項に記載の微細繊維状セルロース凝集物の製造方法。
【請求項１１】
前記第１の微細繊維状セルロース分散液の微細繊維状セルロース含有量が微細繊維状セルロース凝集物全体の質量に対して６質量％未満である、請求項７〜１０のいずれか一項に記載の微細繊維状セルロース凝集物の製造方法。
【請求項１２】
前記濃縮工程では、前記微細繊維状セルロースの含有量が微細繊維状セルロース凝集物全体の質量に対して６質量％〜８０質量％になるように濃縮する、請求項１１に記載の微細繊維状セルロース凝集物の製造方法。
【請求項１３】
請求項７〜１２のいずれか一項に記載の微細繊維状セルロース凝集物の製造方法により微細繊維状セルロース凝集物を得る工程と、得られた微細繊維状セルロース凝集物に第２の分散媒を添加して第２の微細繊維状セルロース含有液を調製し、前記第２の微細繊維状セルロース含有液に分散処理を施す再分散工程を有する、微細繊維状セルロース分散液の再製造方法。
【請求項１４】
平均繊維幅が２ｎｍ〜２００ｎｍの微細繊維状セルロース及び第１の分散媒を含有する第１の微細繊維状セルロース分散液を濃縮する濃縮工程と、
前記濃縮工程により得た微細繊維状セルロース凝集物に第２の分散媒を添加して第２の微細繊維状セルロース含有液を調製し、前記第２の微細繊維状セルロース含有液に分散処理を施す再分散工程を有し、
前記再分散工程では、前記微細繊維状セルロースの表面電荷が負の場合には、前記第２の微細繊維状セルロース含有液をｐＨ７以上ｐＨ１２以下に調整し、前記微細繊維状セルロースの表面電荷が正の場合には、前記第２の微細繊維状セルロース含有液をｐＨ４〜ｐＨ７の範囲内に調整する、微細繊維状セルロース分散液の再製造方法。
【手続補正２】
【補正対象書類名】明細書
【補正対象項目名】０１６２
【補正方法】変更
【補正の内容】
【０１６２】
＜参考例１−１＞
（化学処理工程）
セルロース原料として、カルボキシ基含有量０．０６ｍｍｏｌ／ｇ、固形分濃度３０質量％（水分７０質量％）、絶乾質量換算で２０ｇの広葉樹漂白クラフトパルプ（ＬＢＫＰ）を用意した。上記ＬＢＫＰを容器内に収容し、その容器にオゾン濃度２００ｇ／ｍ３のオゾン・酸素混合気体を３０Ｌ導入し、２５℃で２分間振とうした。このときのオゾン添加率はパルプ乾燥質量に対して３０質量％であった。６時間静置した後、容器内のオゾンおよび空気を除去してオゾン酸化処理を終了した。処理終了後、イオン交換水で懸濁洗浄し、洗浄水のｐＨが６以上になるまで洗浄を繰り返した。その後、濾紙を用いて減圧濾過し、固形分濃度２０質量％のオゾン酸化パルプを得た。
次いで、オゾン酸化パルプ１００ｇ（絶乾質量換算で２０ｇ）に対し、塩酸によりｐＨを４〜５に調整した０．３質量％の亜塩素酸ナトリウム水溶液を２００ｇ（セルロース繊維の絶乾質量に対して、亜塩素酸ナトリウムとして３質量％相当）添加し、７０℃で３時間反応させて追酸化処理を施した。追酸化処理終了後、イオン交換水で懸濁洗浄し、洗浄水のｐＨが６以上になるまで洗浄を繰り返して、酸化処理パルプを得た。
上記酸化処理パルプ（絶乾質量換算で２０ｇ）にイオン交換水を添加して、固形分濃度２質量％の分散液を調製した。この分散液に水酸化ナトリウムを、水酸化ナトリウム濃度が０．３質量％になるよう添加し、５分間攪拌した後、室温で３０分静置した。処理終了後、イオン交換水で懸濁洗浄し、洗浄水のｐＨが８以下になるまで洗浄を繰り返して、アルカリ処理パルプを含む分散液を得た。
【手続補正３】
【補正対象書類名】明細書
【補正対象項目名】０１６７
【補正方法】変更
【補正の内容】
【０１６７】
＜参考例１−２＞
再分散工程において微細繊維状セルロース含有液に水酸化ナトリウムを添加しなかった以外は参考例１−１と同様にして、微細繊維状セルロース水分散液を得た。
【手続補正４】
【補正対象書類名】明細書
【補正対象項目名】０１６８
【補正方法】変更
【補正の内容】
【０１６８】
＜参考例１−３＞
参考例１−１における凝集工程を省略し、濾過工程においてゲル状凝集物の代わりに上澄み液（Ａ）を濃縮した以外は参考例１−１と同様にして、微細繊維状セルロース水分散液を得た。
【手続補正５】
【補正対象書類名】明細書
【補正対象項目名】０１６９
【補正方法】変更
【補正の内容】
【０１６９】
＜参考例２−１＞
（化学処理工程）
リン酸二水素ナトリウム二水和物１．６９ｇ、リン酸水素二ナトリウム１．２１ｇを３．３９ｇの水に溶解させ、リン酸系化合物の水溶液（以下、「リン酸化試薬」という。）を得た。このリン酸化試薬のｐＨは２５℃で６．０であった。
参考例１で用いたものと同様のＬＢＫＰを含水率８０質量％になるようイオン交換水で希釈し、セルロース原料分散液を得た。このセルロース原料分散液１５ｇに前記リン酸化試薬６．２９ｇ（乾燥パルプ１００質量部に対してリン元素量として２０質量部）を加え、１０５℃の送風乾燥機（ヤマト科学株式会社 ＤＫＭ４００）で１５分に一度混練しながら質量が恒量となるまで乾燥させた。次いで、１５０℃の送風乾燥機で１時間加熱処理して、セルロースにリン酸基を導入した。
次いで、リン酸基を導入したセルロースに３００ｍｌのイオン交換水を加え、攪拌しながら洗浄した後、脱水した。脱水後のパルプを３００ｍｌのイオン交換水で希釈し、攪拌しながら、１Ｎの水酸化ナトリウム水溶液５ｍｌを少しずつ添加し、ｐＨが１２〜１３のアルカリ処理パルプ分散液を得た。その後、このアルカリ処理パルプ分散液を脱水し、３００ｍｌのイオン交換水を加えて洗浄した。この脱水・洗浄をさらに２回繰り返した。
【手続補正６】
【補正対象書類名】明細書
【補正対象項目名】０１７２
【補正方法】変更
【補正の内容】
【０１７２】
（濾過工程・再分散工程）
参考例１−１における濾過工程・再分散工程と同様にして、微細繊維状セルロース水分散液を得た。
【手続補正７】
【補正対象書類名】明細書
【補正対象項目名】０１７３
【補正方法】変更
【補正の内容】
【０１７３】
＜参考例２−２＞
再分散工程において微細繊維状セルロース含有液に水酸化ナトリウムを添加しなかった以外は参考例２−１と同様にして、微細繊維状セルロース水分散液を得た。
【手続補正８】
【補正対象書類名】明細書
【補正対象項目名】０１７４
【補正方法】変更
【補正の内容】
【０１７４】
＜参考例２−３＞
参考例２−１における凝集工程を省略し、濾過工程においてゲル状凝集物の代わりに上澄み液（Ｂ）を濃縮した以外は参考例２−１と同様にして、微細繊維状セルロース水分散液を得た。
【手続補正９】
【補正対象書類名】明細書
【補正対象項目名】０１７５
【補正方法】変更
【補正の内容】
【０１７５】
＜参考例３−１＞
（化学処理工程・解繊工程）
参考例１−１で用いたものと同様のＬＢＫＰを用い、ナイアガラビーター（容量２３リットル、東西精器社製）で２００分間叩解し、セルロース原料分散液（パルプ濃度２質量％）を得た。
セルロース原料分散液を脱水して濃度３質量％にし、０．１質量％硫酸でｐＨ６に調整し、５０℃になるまで水浴で温めた後、酵素ｏｐｔｉｍａｓｅＣＸ７Ｌ（Ｇｅｎｅｎｃｏｒ社製）をパルプ（固形分換算）に対して３質量％添加し、５０℃、１時間撹拌しながら反応させて、酵素処理を施した。その後、９５℃以上、２０分間加熱して、酵素を失活させて、酵素処理分散液を得た。
酵素処理分散液を、セルロース含有量が１質量％における電導度が所定値以下（１０μＳ／ｃｍ）になるまで、イオン交換水で洗浄しながら減圧濾過を行った（Ｎｏ．２濾紙使用、ＡＤＶＡＮＴＥＣ社）。濾紙上の残留物をイオン交換水に入れて攪拌し、０．５質量％の分散液を調製した。その分散液を、高速回転型解繊機（エム・テクニック社製「クレアミックス」）を用いて、２１，５００回転、３０分間微細化処理（解繊）を施して、微細繊維状セルロース分散液を得た。
得られた微細繊維状セルロース分散液を参考例１−１と同様に遠心分離し、濃度調整して、上澄み液（Ｃ）を得た。
【手続補正１０】
【補正対象書類名】明細書
【補正対象項目名】０１７６
【補正方法】変更
【補正の内容】
【０１７６】
（凝集工程・濾過工程・再分散工程）
上澄み液（Ｃ）を用い、参考例１−１における凝集工程・濾過工程・再分散工程と同様にして、微細繊維状セルロース水分散液を得た。
【手続補正１１】
【補正対象書類名】明細書
【補正対象項目名】０１７７
【補正方法】変更
【補正の内容】
【０１７７】
＜参考例３−２＞
再分散工程において微細繊維状セルロース含有液に水酸化ナトリウムを添加しなかった以外は参考例３−１と同様にして、微細繊維状セルロース水分散液を得た。
【手続補正１２】
【補正対象書類名】明細書
【補正対象項目名】０１７８
【補正方法】変更
【補正の内容】
【０１７８】
＜参考例３−３＞
参考例３−１における凝集工程を省略し、濾過工程においてゲル状凝集物の代わりに上澄み液（Ｃ）を濃縮した以外は参考例３−１と同様にして、微細繊維状セルロース水分散液を得た。
【手続補正１３】
【補正対象書類名】明細書
【補正対象項目名】０１７９
【補正方法】変更
【補正の内容】
【０１７９】
＜参考例４−１＞
（化学処理工程・解繊工程）
参考例１−１で用いたものと同様のＬＢＫＰを１０５℃で３時間乾燥させて水分３質量％以下の乾燥パルプを得た。次いで、乾燥パルプ４ｇと無水マレイン酸４ｇ（乾燥パルプ１００質量部に対して１００質量部）とをオートクレーブに充填し、１５０℃で２時間処理した。次いで、無水マレイン酸で処理されたパルプを５００ｍＬの水で３回洗浄した後、イオン交換水を添加して４９０ｍＬの無水マレイン酸処理パルプ分散液を調製した。
次いで、無水マレイン酸処理パルプ分散液を攪拌しながら、４Ｎの水酸化ナトリウム水溶液１０ｍＬを少しずつ添加してｐＨを１２〜１３に調整して、パルプをアルカリ処理した。その後、ｐＨが８以下になるまで、アルカリ処理後のパルプを水で洗浄した。
次いで、アルカリ処理後のパルプにイオン交換水を添加し、固形分濃度０．５質量％のアルカリ処理パルプ分散液を調製した。
得られたアルカリ処理パルプ分散液を参考例１−１と同様に解繊処理し、遠心分離し、濃度調整して、上澄み液（Ｄ）を得た。
【手続補正１４】
【補正対象書類名】明細書
【補正対象項目名】０１８０
【補正方法】変更
【補正の内容】
【０１８０】
（凝集工程・濾過工程・再分散工程）
上澄み液（Ｄ）を用い、参考例１−１における凝集工程・濾過工程・再分散工程と同様にして、微細繊維状セルロース水分散液を得た。
【手続補正１５】
【補正対象書類名】明細書
【補正対象項目名】０１８１
【補正方法】変更
【補正の内容】
【０１８１】
＜参考例４−２＞
再分散工程において微細繊維状セルロース含有液に水酸化ナトリウムを添加しなかった以外は参考例４−１と同様にして、微細繊維状セルロース水分散液を得た。
【手続補正１６】
【補正対象書類名】明細書
【補正対象項目名】０１８２
【補正方法】変更
【補正の内容】
【０１８２】
＜参考例４−３＞
参考例４−１における凝集工程を省略し、濾過工程においてゲル状凝集物の代わりに上澄み液（Ｄ）を濃縮した以外は参考例４−１と同様にして、微細繊維状セルロース水分散液を得た。
【手続補正１７】
【補正対象書類名】明細書
【補正対象項目名】０１８３
【補正方法】変更
【補正の内容】
【０１８３】
＜参考例５−１＞
参考例１−１における微細繊維状セルロース分散液の遠心分離を省略し、濃縮工程において上澄み液（Ａ）の代わりに微細繊維状セルロース分散液を濃縮した以外は参考例１−１と同様にして、微細繊維状セルロース水分散液を得た。
【手続補正１８】
【補正対象書類名】明細書
【補正対象項目名】０１８４
【補正方法】変更
【補正の内容】
【０１８４】
＜参考例５−２＞
再分散工程において微細繊維状セルロース含有液に水酸化ナトリウムを添加しなかった以外は参考例５−１と同様にして、微細繊維状セルロース水分散液を得た。
【手続補正１９】
【補正対象書類名】明細書
【補正対象項目名】０１８５
【補正方法】変更
【補正の内容】
【０１８５】
＜参考例５−３＞
参考例５−１における凝集工程を省略し、濃縮工程においてゲル状凝集物の代わりに微細繊維状セルロース分散液を濃縮した以外は参考例５−１と同様にして、微細繊維状セルロース水分散液を得た。
【手続補正２０】
【補正対象書類名】明細書
【補正対象項目名】０１８６
【補正方法】変更
【補正の内容】
【０１８６】
＜参考例６−１＞
参考例３−１における微細繊維状セルロース分散液の遠心分離を省略し、濃縮工程において上澄み液（Ｃ）の代わりに微細繊維状セルロース分散液を濃縮した以外は参考例３−１と同様にして、微細繊維状セルロース水分散液を得た。
【手続補正２１】
【補正対象書類名】明細書
【補正対象項目名】０１８７
【補正方法】変更
【補正の内容】
【０１８７】
＜参考例６−２＞
再分散工程において微細繊維状セルロース含有液に水酸化ナトリウムを添加しなかった以外は参考例６−１と同様にして、微細繊維状セルロース水分散液を得た。
【手続補正２２】
【補正対象書類名】明細書
【補正対象項目名】０１８８
【補正方法】変更
【補正の内容】
【０１８８】
＜参考例６−３＞
参考例６−１における凝集工程を省略し、濃縮工程においてゲル状凝集物の代わりに微細繊維状セルロース分散液を濃縮した以外は参考例６−１と同様にして、微細繊維状セルロース水分散液を得た。
【手続補正２３】
【補正対象書類名】明細書
【補正対象項目名】０１８９
【補正方法】変更
【補正の内容】
【０１８９】
＜参考例７−１＞
（化学処理工程）
参考例１−１で用いたものと同様のＬＢＫＰを用い、ナイアガラビーター（容量２３リットル、東西精器社製）で２００分間叩解し、セルロース原料分散液（パルプ濃度２質量％）を得た。得られたパルプスラリーを遠心脱水機（株式会社コクサン製）にて２０００ｒｐｍ、１５分条件で脱液し、パルプ濃度を２５質量％にまで濃縮した。次に、回転数を８００ｒｐｍに調節したＩＫＡ攪拌機に上記パルプを乾燥質量で６０質量部、水酸化ナトリウムを７質量部、ＩＰＡを２３５２質量部、水を５８８質量部仕込み、３０℃で３０分混合攪拌した後に８０℃まで昇温し、カチオン化剤としてグリシジルトリメチルアンモニウムクロライドを有効分換算で１２０質量部添加した。１時間反応した後に、反応物を取り出して中和、洗浄、濃縮して２５質量％濃度のカチオン化パルプを得た。
【手続補正２４】
【補正対象書類名】明細書
【補正対象項目名】０１９４
【補正方法】変更
【補正の内容】
【０１９４】
＜参考例７−２＞
再分散工程において微細繊維状セルロース含有液に塩酸を添加しなかった以外は参考例７−１と同様にして、微細繊維状セルロース水分散液を得た。
【手続補正２５】
【補正対象書類名】明細書
【補正対象項目名】０１９５
【補正方法】変更
【補正の内容】
【０１９５】
＜参考例７−３＞
参考例７−１における凝集工程を省略し、濾過工程においてゲル状凝集物の代わりに上澄み液（Ｅ）を濃縮した以外は参考例７−１と同様にして、微細繊維状セルロース水分散液を得た。
【手続補正２６】
【補正対象書類名】明細書
【補正対象項目名】０１９６
【補正方法】変更
【補正の内容】
【０１９６】
＜参考例８＞
参考例１−１において濾過工程で得た１２質量％の微細繊維状セルロース凝集物を１００℃のオーブンで乾燥して、２０質量％の微細繊維状セルロース凝集物を得た。この２０質量％の微細繊維状セルロース凝集物を用い、参考例１における再分散工程と同様にｐＨ調整、ホモミキサーでの処理を行った後、超音波分散機（ヒールッシャー社製、ＵＰ４００Ｓ）を用い、Ｃｙｃｌｅ１、Ａｍｐｌｉｔｕｄｅ１００％の条件で、３０秒間、超音波を照射して、微細繊維状セルロースの水分散液を得た。
【手続補正２７】
【補正対象書類名】明細書
【補正対象項目名】０１９７
【補正方法】変更
【補正の内容】
【０１９７】
＜参考例９＞
参考例１−１において濾過工程で得た１２質量％の微細繊維状セルロース凝集物を１００℃のオーブンで乾燥して、３０質量％の微細繊維状セルロース凝集物を得た以外は参考例８と同様にして、微細繊維状セルロース水分散液を得た。
【手続補正２８】
【補正対象書類名】明細書
【補正対象項目名】０１９８
【補正方法】変更
【補正の内容】
【０１９８】
＜参考例１０＞
参考例１−１において濾過工程で得た１２質量％の微細繊維状セルロース凝集物を１００℃のオーブンで乾燥して、４７質量％の微細繊維状セルロース凝集物を得た以外は参考例８と同様にして、微細繊維状セルロース水分散液を得た。
【手続補正２９】
【補正対象書類名】明細書
【補正対象項目名】０１９９
【補正方法】変更
【補正の内容】
【０１９９】
＜参考例１１＞
参考例１−１において濾過工程で得た１２質量％の微細繊維状セルロース凝集物を１００℃のオーブンで乾燥して、７８質量％の微細繊維状セルロース凝集物を得た以外は参考例８と同様にして、微細繊維状セルロース水分散液を得た。
【手続補正３０】
【補正対象書類名】明細書
【補正対象項目名】０２００
【補正方法】変更
【補正の内容】
【０２００】
＜実施例１２＞
参考例１−１の凝集工程において、４Ｎ硫酸の代わりに２質量％硫酸アルミニウム溶液をパルプの乾燥質量に対し、４質量％添加した。得られた微細繊維状セルロース凝集物を参考例８の再分散工程と同様の処理を行い、微細繊維状セルロース水分散液を得た。
【手続補正３１】
【補正対象書類名】明細書
【補正対象項目名】０２０２
【補正方法】変更
【補正の内容】
【０２０２】
＜実施例１４＞
凝集工程において、１Ｎ水酸化ナトリウムの代わりに多価金属の塩を含む凝集剤である１０質量％硫酸ナトリウム溶液をパルプの乾燥質量に対し、２００質量％添加した以外は参考例７−１と同様にして、微細繊維状セルロース水分散液を得た。
【手続補正３２】
【補正対象書類名】明細書
【補正対象項目名】０２０３
【補正方法】変更
【補正の内容】
【０２０３】
＜実施例１５＞
凝集工程において、１Ｎ水酸化ナトリウムの代わりに多価金属の塩を含む凝集剤である１０質量％リン酸水素二ナトリウム溶液をパルプの乾燥質量に対し、１００質量％添加した以外は参考例７−１と同様にして、微細繊維状セルロース水分散液を得た。
【手続補正３３】
【補正対象書類名】明細書
【補正対象項目名】０２０４
【補正方法】変更
【補正の内容】
【０２０４】
＜参考例１６＞
参考例１−１の凝集工程において、４Ｎ硫酸の代わりにカチオン性界面活性剤である塩化ジデシルジメチルアンモニウム（第一工業製薬株式会社製カチオーゲンＤＤＭ-ＰＧ）をパルプの乾燥質量に対し、１０質量％添加した。得られた微細繊維状セルロース凝集物を参考例８の再分散工程と同様の処理を行い、微細繊維状セルロース水分散液を得た。
【手続補正３４】
【補正対象書類名】明細書
【補正対象項目名】０２０５
【補正方法】変更
【補正の内容】
【０２０５】
＜参考例１７＞
参考例７−１の凝集工程において、１Ｎの水酸化ナトリウム水溶液の代わりに２％オレイン酸ナトリウム（アニオン性界面活性剤）をパルプの乾燥質量に対し、１０質量％添加した。得られた微細繊維状セルロース凝集物を参考例８の再分散工程と同様の処理を行い、微細繊維状セルロース水分散液を得た。
【手続補正３５】
【補正対象書類名】明細書
【補正対象項目名】０２０６
【補正方法】変更
【補正の内容】
【０２０６】
＜参考例１８＞
参考例９の凝集工程において、４Ｎ硫酸に加え、可塑剤であるソルビトール（三菱商事フードテック株式会社製ソルビットＴ-７０）をパルプの乾燥質量に対し、５０００質量％添加した。得られた微細繊維状セルロース凝集物を参考例８の再分散工程と同様の処理を行い、微細繊維状セルロース水分散液を得た。
【手続補正３６】
【補正対象書類名】明細書
【補正対象項目名】０２０７
【補正方法】変更
【補正の内容】
【０２０７】
＜参考例１９＞
参考例９の凝集工程において、４Ｎ硫酸に加え、可塑剤であるエチレングリコールをパルプの乾燥質量に対し、５０００質量％添加した。得られた微細繊維状セルロース凝集物を参考例８の再分散工程と同様の処理を行い、微細繊維状セルロース水分散液を得た。
【手続補正３７】
【補正対象書類名】明細書
【補正対象項目名】０２０８
【補正方法】変更
【補正の内容】
【０２０８】
＜参考例２０＞
参考例９の凝集工程において、４Ｎ硫酸に加え、可塑剤であるグリセリンをパルプの乾燥質量に対し、５０００質量％添加した。得られた微細繊維状セルロース凝集物を参考例８の再分散工程と同様の処理を行い、微細繊維状セルロース水分散液を得た。
【手続補正３８】
【補正対象書類名】明細書
【補正対象項目名】０２０９
【補正方法】変更
【補正の内容】
【０２０９】
（評価）
各例の微細繊維状セルロース凝集物について、平均繊維幅、微細繊維状セルロース含有量、液状化合物含有量、ｐＨ、濃縮時の濾過時間、微細繊維状セルロースの再分散性を下記の方法により測定した。測定結果を表１乃至３に示す。
【手続補正３９】
【補正対象書類名】明細書
【補正対象項目名】０２１２
【補正方法】変更
【補正の内容】
【０２１２】
［再分散性］
参考例１〜４，７〜１１，１６〜２０及び実施例１２〜１５については、濃縮前の上澄み液（凝集工程前の上澄み液）のヘイズと再分散後の微細繊維状セルロースの水分散液のヘイズを、村上色彩技術研究所社製のヘイズメーターＨＭ−１５０を使用して測定した。
参考例５，６については、濃縮前の微細繊維状セルロース分散液（凝集工程前の微細繊維状セルロース分散液）のヘイズと再分散後の微細繊維状セルロースの水分散液のヘイズを、村上色彩技術研究所社製のヘイズメーターＨＭ−１５０を使用して測定した。
濃縮前の上澄み液または微細繊維状セルロース分散液のヘイズと再分散後の微細繊維状セルロースの水分散液のヘイズとの差が小さい程、再分散性に優れる。
【手続補正４０】
【補正対象書類名】明細書
【補正対象項目名】０２１３
【補正方法】変更
【補正の内容】
【０２１３】
【表１】
2014024876.tif 000006
【手続補正４１】
【補正対象書類名】明細書
【補正対象項目名】０２１４
【補正方法】変更
【補正の内容】
【０２１４】
【表２】
2014024876.tif 000007
【手続補正４２】
【補正対象書類名】明細書
【補正対象項目名】０２１５
【補正方法】変更
【補正の内容】
【０２１５】
【表３】
2014024876.tif 000008
【手続補正４３】
【補正対象書類名】明細書
【補正対象項目名】０２１６
【補正方法】変更
【補正の内容】
【０２１６】
各実施例及び参考例では、微細繊維状セルロース凝集物を再分散することにより微細繊維状セルロースの水分散液を得ることができた。
また、解繊工程後に凝集工程及び濾過工程を経て微細繊維状セルロース凝集物を得た例（参考例１−１，１−２，２−１，２−２，３−１，３−２，４−１，４−２，５−１，５−２，６−１，６−２，７−１，７−２，及び８〜１１，１６〜２０及び実施例１２〜１５）では、濾過時間が短く、微細繊維状セルロースの再分散性が優れていた。また、再分散の際に水酸化ナトリウムを添加した参考例１−１，２−１，３−１，４−１，５−１，６−１，及び８〜１１，１６，１８〜２０及び実施例１２，１３では、微細繊維状セルロースの再分散性が特に優れていた。また、再分散の際に塩酸を添加した参考例７−１，１７及び実施例１４，１５では、微細繊維状セルロースの再分散性が特に優れていた。また、微細繊維状セルロースの凝集体にセルロースの可塑剤が含まれる参考例１８〜２０の場合、微細繊維状セルロースの再分散性は特に優れていた。
凝集工程を省略して微細繊維状セルロース凝集物を得た参考例（参考例１−３，２−３，３−３，４−３，５−３，６−３，７−３）では、濾過時間が長くなった。
【手続補正書】
【提出日】平成28年4月1日(2016.4.1)
【手続補正１】
【補正対象書類名】特許請求の範囲
【補正対象項目名】全文
【補正方法】変更
【補正の内容】
【特許請求の範囲】
【請求項１】
平均繊維幅が２ｎｍ〜５０ｎｍの微細繊維状セルロースと、水と、凝集剤とを含有し、前記微細繊維状セルロースの含有量が微細繊維状セルロース凝集物全体の質量に対して６質量％〜８０質量％、前記水の含有量が微細繊維状セルロース凝集物全体の質量に対して１５質量％以上であり、
前記凝集剤が、硫酸アルミニウム、ポリ塩化アルミニウム、塩化カルシウム、塩化マグネシウム、塩化カリウム、硫酸カルシウム、硫酸マグネシウム、硫酸カリウム、リン酸リチウム、リン酸カリウム、リン酸三ナトリウム、リン酸水素二ナトリウムよりなる群から選ばれる少なくとも１種である、微細繊維状セルロース凝集物。
【請求項２】
さらに酸、カチオン性界面活性剤、及びカチオン性高分子凝集剤からなる群から選択される少なくとも一種を含有する、請求項１に記載の微細繊維状セルロース凝集物。
【請求項３】
さらにアルカリ、アニオン性界面活性剤、及びアニオン性高分子凝集剤からなる群から選択される少なくとも一種を含有する、請求項１に記載の微細繊維状セルロース凝集物。
【請求項４】
さらにセルロースの可塑剤を含有する、請求項１〜３のいずれか一項に記載の微細繊維状セルロース凝集物。
【請求項５】
前記微細繊維状セルロース凝集物に含まれる固形分の４０質量％以上が前記微細繊維状セルロースである、請求項１〜４のいずれか一項に記載の微細繊維状セルロース凝集物。
【請求項６】
前記微細繊維状セルロースの最大繊維幅が５０ｎｍ以下である、請求項１〜５のいずれか一項に記載の微細繊維状セルロース凝集物。
【請求項７】
平均繊維幅が２ｎｍ〜２００ｎｍの微細繊維状セルロース及び水を含有する第１の微細繊維状セルロース分散液を濃縮する濃縮工程を有し、
前記濃縮工程は、前記第１の微細繊維状セルロース分散液に、凝集剤を添加して、前記第１の微細繊維状セルロース分散液に含まれる前記微細繊維状セルロースを凝集させる凝集工程と、前記凝集工程後の前記第１の微細繊維状セルロース分散液を濾過して前記水を除去する濾過工程とを有し、
前記凝集剤として、硫酸アルミニウム、ポリ塩化アルミニウム、塩化カルシウム、塩化マグネシウム、塩化カリウム、硫酸カルシウム、硫酸マグネシウム、硫酸カリウム、リン酸リチウム、リン酸カリウム、リン酸三ナトリウム、リン酸水素二ナトリウムよりなる群から選ばれる少なくとも１種を用いる、微細繊維状セルロース凝集物の製造方法。
【請求項８】
前記微細繊維状セルロースの表面電荷が負であり、前記凝集工程では、前記第１の微細繊維状セルロース分散液に、酸、カチオン性界面活性剤、及びカチオン性高分子凝集剤からなる群から選択される少なくとも一種を添加して前記微細繊維状セルロースを凝集させる、請求項７に記載の微細繊維状セルロース凝集物の製造方法。
【請求項９】
平均繊維幅が２ｎｍ〜２００ｎｍの正の表面電荷を有する微細繊維状セルロース及び水を含有する第１の微細繊維状セルロース分散液を濃縮する濃縮工程を有し、
前記濃縮工程は、前記第１の微細繊維状セルロース分散液に含まれる前記微細繊維状セルロースを凝集させる凝集工程と、前記凝集工程後の前記第１の微細繊維状セルロース分散液を濾過して前記水を除去する濾過工程とを有し、
前記凝集工程では、前記第１の微細繊維状セルロース分散液に、アルカリ及びアニオン性界面活性剤からなる群から選択される少なくとも一種を添加して前記微細繊維状セルロースを凝集させる、微細繊維状セルロース凝集物の製造方法。
【請求項１０】
前記凝集工程は、前記微細繊維状セルロース凝集物がセルロースの可塑剤を添加することを含む、請求項７〜９のいずれか一項に記載の微細繊維状セルロース凝集物の製造方法。
【請求項１１】
前記第１の微細繊維状セルロース分散液の微細繊維状セルロース含有量が微細繊維状セルロース凝集物全体の質量に対して６質量％未満である、請求項７〜１０のいずれか一項に記載の微細繊維状セルロース凝集物の製造方法。
【請求項１２】
前記濃縮工程では、前記微細繊維状セルロースの含有量が微細繊維状セルロース凝集物全体の質量に対して６質量％〜８０質量％になるように濃縮する、請求項１１に記載の微細繊維状セルロース凝集物の製造方法。
【請求項１３】
請求項７〜１２のいずれか一項に記載の微細繊維状セルロース凝集物の製造方法により微細繊維状セルロース凝集物を得る工程と、得られた微細繊維状セルロース凝集物に水を添加して第２の微細繊維状セルロース含有液を調製し、前記第２の微細繊維状セルロース含有液に分散処理を施す再分散工程を有する、微細繊維状セルロース分散液の再製造方法。
【請求項１４】
平均繊維幅が２ｎｍ〜２００ｎｍの表面電荷が正の微細繊維状セルロース及び水を含有する第１の微細繊維状セルロース分散液を濃縮する濃縮工程と、
前記濃縮工程により得た微細繊維状セルロース凝集物に水を添加して第２の微細繊維状セルロース含有液を調製し、前記第２の微細繊維状セルロース含有液に分散処理を施す再分散工程を有し、
前記再分散工程では、前記第２の微細繊維状セルロース含有液をｐＨ４〜ｐＨ７の範囲内に調整する、微細繊維状セルロース分散液の再製造方法。
【請求項１５】
リン酸基を有する平均繊維幅が２ｎｍ〜２００ｎｍの微細繊維状セルロース及び水を含有する第１の微細繊維状セルロース分散液を濃縮する濃縮工程と、
前記濃縮工程により得た微細繊維状セルロース凝集物に水を添加して第２の微細繊維状セルロース含有液を調製し、前記第２の微細繊維状セルロース含有液に分散処理を施す再分散工程を有し、
前記再分散工程では、前記第２の微細繊維状セルロース含有液をｐＨ７以上ｐＨ１２以下に調整する、微細繊維状セルロース分散液の再製造方法。
【国際調査報告】
2014024876.tif 000009
2014024876.tif 000010
2014024876.tif 000011
2014024876.tif 000012